(57)【要約】【課題】顔料が安定に分散し（分散安定性が良好で）、それが長期保存においても維持される（長期保存安定性が良好で）、優れた水性顔料分散液とインク組成物を得ることができる技術を提供する。【解決手段】少なくとも水に溶解または自己分散可能な樹脂、及び顔料を含む混合物を混練し、固体もしくは半固体状の水性顔料分散液用混練物を製造する際、混練機に付与するエネルギーに少なくとも１回以上の極大値を持つ条件とすることを特徴とする水性顔料分散液用混練物の製造方法を提供する。【選択図】　　　　なし【特許請求の範囲】
【請求項１】
少なくとも水に溶解又は自己分散可能な樹脂、顔料を含む混合物を混練し、固体もしくは半固体状の水性顔料分散液用混練物を製造する方法において、混練機の負荷電流（Ｉ）を、混練機の剪断速度（ｖ）で除した値（Ｉ／ｖ）が時間と共に増加した後、減少するように混合物が混練されることを特徴とする水性顔料分散液用混練物の製造方法。
【請求項２】
前記の混練機の負荷電流（Ｉ）を、混練機の剪断速度（ｖ）で除した値（Ｉ／ｖ）が極大値となるときの混練機のＩ／ｖ値が、混練機を無負荷状態で作動させたときのＩ／ｖ値の１．６倍を越える請求項１記載の水性顔料分散液用混練物の製造方法。
【請求項３】
前記樹脂が少なくともアニオン性基及び／又はカチオン性基を有する請求項１又は２記載の水性顔料分散液用混練物の製造方法。
【請求項４】
前記樹脂が少なくともアニオン性基を有する樹脂である請求項３記載の水性顔料分散液用混練物の製造方法。
【請求項５】
前記アニオン性基を有する樹脂の酸価が６０〜３００ｍｇＫＯＨ／ｇである請求項４記載の水性顔料分散液用混練物の製造方法。
【請求項６】
前記混練時に、少なくともアニオン性基を有する樹脂、顔料に加えて塩基性化合物を含む混合物を混練する請求項４又は５記載の水性顔料分散液用混練物の製造方法。
【請求項７】
前記アニオン性基を有する樹脂の中和率が２０％以上となる量の前記塩基性化合物を用いる請求項６記載の水性顔料分散液用混練物の製造方法。
【請求項８】
前記水性顔料分散液用混練物中の樹脂／顔料の質量比率が１／２０〜５／１である請求項１〜７のいずれか一項に記載の水性顔料分散液用混練物の製造方法。
【請求項９】
前記樹脂の重量平均分子量が３０００〜５００００である請求項１〜８のいずれか一項に記載の水性顔料分散液用混練物の製造方法。
【請求項１０】
前記樹脂のガラス転移点が９０℃以上である請求項１〜９のいずれか一項に記載の水性顔料混練物の製造方法。
【請求項１１】
請求項１〜１０のいずれか一項に記載の水性顔料分散液用混練物の製造方法において、撹拌槽と撹拌羽根を有し、撹拌槽が略密閉構造となる混練機を用いて混練する、水性顔料分散液用混練物の製造方法。
【請求項１２】
前記混練機がプラネタリーミキサーである請求項１１記載の水性顔料分散液用混練物の製造方法。
【請求項１３】
請求項１〜１２のいずれか一項に記載の水性顔料分散液用混練物の製造方法によって水性顔料分散液用混練物を得る工程と、当該水性顔料分散液用混練物を水溶性溶剤中に分散させて、水性顔料分散液を得る工程とを有する水性顔料分散液の製造方法。
【請求項１４】
請求項１１又は１２に記載の水性顔料分散液用混練物の製造方法によって、撹拌槽内で水性顔料分散液用混練物を製造する工程と、該撹拌槽内の前記水性顔料分散液用混練物に水溶性溶剤を加えて、該撹拌槽内で前記水性顔料分散液用混練物の粘度を調整する工程とを有する請求項１３記載の水性顔料分散液の製造方法。
【請求項１５】
請求項１３又は１４に記載の水性顔料分散液の製造方法において、前記水性顔料分散液用混練物を、水溶性溶剤中に、メディアを用いた分散機、衝突型分散機及び超音波分散機からなる分散機群から選ばれる少なくとも一つの分散機を用いて分散させることを特徴とする水性顔料分散液の製造方法。
【請求項１６】
請求項１３〜１５のいずれか一項に記載の水性顔料分散液の製造方法によって得られた水性顔料分散液を水溶性溶剤で希釈してインク組成物を製造するインク組成物の製造方法。
【発明の詳細な説明】
【０００１】
【発明の属する技術分野】
本発明は、水性顔料分散液用混練物及びこれを用いた水性顔料分散液とインク組成物の製造方法に関し、特にインクジェット記録用に適したものである。
【０００２】
【従来の技術】
従来、水を主成分とする液媒体中に顔料を分散した水性顔料分散液が提案され、これを希釈してインク組成物が製造されている。
水性顔料分散液を製造するにあたっては、顔料、水、有機溶剤、分散剤、アルカリ剤を混合し、分散機を用いて顔料の分散処理を行うのが一般的である。その結果、粒子状の顔料が樹脂にて被覆された複数の樹脂被覆粒子が水溶性溶剤中に分散した水性顔料分散液が得られる。
【０００３】
一方、水性顔料分散液を使用してインクジェット記録用のインク組成物とした場合、従来の染料を用いたものと比べて耐光性、耐水性などが格段にすぐれたものが得られる。
なお、インクジェット記録用のインク組成物においては、インクジェットから吐出されるときの安定性（吐出安定性）、長期保存安定性などが、他の用途に比較して非常に厳しく要求されている。すなわち、できるだけ粒子径の揃った微細な顔料粒子が、分散剤に被覆された状態で、液媒体中に長期にわたって安定に分散している必要がある。そして、これらの要求を満足するためには、水性顔料分散液の段階で、良好な分散安定性と、長期保存可能な分散安定性を有することが必要とされる。
【０００４】
そこで、最近では、水性顔料分散液について、インクジェット記録用に適した組成や顔料の分散方法などについて種々検討が行われはじめている。
例えば、水溶性樹脂とアルカリ成分を水に溶解した水溶液を作成し、これに顔料を加えて充分撹拌した後、さらに分散効率の高い高速のサンドミルなどを用いて分散させて水性顔料分散液を得る方法が提案されている。
【０００５】
顔料とポリマー分散剤を２−ロールミリング装置によって混練し、分散体を得た後に水性キャリアー媒体中に分散し顔料分散液を得る調整方法が開示されている（例えば、特許文献１、特許文献２、特許文献３参照）。実施例によると顔料、ポリマー分散剤、溶剤を２−ロールミリング装置により処理し顔料分散体を得た後、中和剤である水酸化カリウムと水とに混合し顔料分散液を得る製造方法である。
【特許文献１】
特開平６−１５７９５４号
【特許文献２】
特開２０００−８０２９９号
【特許文献３】
特開２００１−８１３９０号
【０００６】
【発明が解決しようとする課題】
しかしながら，前記製造方法では２−ロールミリング装置であらかじめ混練することで未混練のものよりは顔料の微細化が進み水性キャリアー媒体中への分散性の向上が図れるが，顔料とポリマー分散剤を混練して得た分散体を水性キャリアー媒体中へ分散させる際に生じる顔料凝集体を完全に防止できない問題があった。
また、この方法においては、分散時間が長時間にわたり、製造効率が低いという問題があった。また、この様にして得られた水性顔料分散液においても、分散安定性は未だ不充分であった。
【０００７】
一方、サンドミル等のメディアを用いた分散機で水性顔料分散液を製造することは一般的に行われているが、通常顔料、分散剤等の固形分比率の低い低粘度の被分散液を用いて行われる。そのため、顔料に効率良く粉砕エネルギーがかかりにくく、顔料の粒子を粉砕するのに多くの時間がかかるという問題があった。ジルコニア等の比重が大きなメディアを用いるとともに小粒径化することで顔料粉砕効率を上げる等の改良がなされているが、メディア１個の重量減少が生じるため粉砕エネルギーが減少する、分散時の発熱が増大し製品品質へ悪影響を与える等、必ずしも十分な顔料の粉砕・分散効率の向上には至っていないのが現状である。この様にして得られた水性顔料分散液には、分散後にも相当量の粒径１μｍ以上の粗大粒子が含まれている。そして、このままではインクジェットの吐出安定性が確保できないため、さらに遠心分離、濾過などによってこの粗大粒子を除去する工程が必要であり、さらなる製造効率の低下と収率の低下という問題があった。
【０００８】
本発明は前記事情に鑑てなされたもので、従来の方法で作製された顔料分散体より微細でかつ安定に分散し（分散安定性が良好で）、それが長期保存においても維持される、長期保存安定性が良好な水性顔料分散液とインク組成物を得ることができる技術を提供することを課題とする。
また、分散時間などの製造に要する時間が短く、製造効率が高い水性顔料分散液とインク組成物の製造方法を提供することを課題とする。
また、収率の高い水性顔料分散液とインク組成物の製造方法を提供することを課題とする。
特に吐出特性に優れたインクジェット記録用のインク組成物を得ることができる技術を提供することを課題とする。
【０００９】
【課題を解決するための手段】
本発明者らは上記課題を解決し、分散安定性の良好な水性顔料分散液を効率良く作製するためには、分散樹脂、顔料を含む混合物を配合し、高粘度で混練して混練物を作製する際に混練機に付加するエネルギーを調整することが好適であることを見いだし、新規な水性顔料分散液用混練物およびこれを用いた水性顔料分散液とインク組成物の製造方法を完成するに至った。
【００１０】
すなわち本発明者らは前記課題を解決するために、少なくとも水に溶解又は自己分散可能な樹脂、顔料を含む混合物を混練し、固体もしくは半固体状の水性顔料分散液用混練物を製造する方法において、混練機の負荷電流（Ｉ）を、混練機の剪断速度（ｖ）で除した値（Ｉ／ｖ）が時間と共に増加した後、減少するように混合物が混練されることを特徴とする水性顔料分散液用混練物の製造方法を提供する。
【００１１】
また本発明者らは、上記の水性顔料分散液用混練物の製造方法によって、該水性顔料分散液用混練物を製造する工程と、該混練物を水を主成分とする溶液に分散させて水性顔料分散液を製造する工程とを有する水性顔料分散液の製造方法を提供する。
【００１２】
なお、本明細書においては、水性顔料分散液用混練物の製造工程において、混練前のものを混合物、混練中あるいは混練後のものを混練物とする。
またさらに本発明者らは、前記水性顔料分散液を製造する工程と、該水性顔料分散液を水溶性溶剤で希釈してインク組成物を得る工程を有するインク組成物の製造方法を提供する。
【００１３】
【発明の実施の形態】
少なくとも水に溶解又は自己分散可能な樹脂、及び顔料を含む混合物を必要に応じて加熱、溶剤等を添加した状態で混練機を用いて機械的エネルギーを付与し、混合・混練することにより、樹脂と顔料は効率的に溶融、混合される。このとき顔料は、混練機の機械的エネルギーにより、微細化され、同時に微細化された顔料表面への樹脂吸着が進行し、個々の微細な顔料粒子表面に樹脂が吸着した状態を保持した高粘度の塊状物となる。
【００１４】
さらにまた本発明者らは、前記水性顔料分散液用混練物の製造方法において、混練機に付与するエネルギーに少なくとも１回以上の極大値を持つ条件とする様に混練を行うことが混練物における顔料の分散粒径を小さくする上で好ましく、また分散安定性を高める上でも好ましいことを見いだした。さらに、混練物をイオン交換水もしくは水溶性有機溶剤と水との混合液に分散させる際にも、混練機に付与するエネルギーに少なくとも１回以上の極大値を持つ条件とすることが、粗大粒子発生防止に効果的であり、製造効率を高めることに有用であることを見いだした。
【００１５】
混練機に供された上記混合物は、混練機によって剪断力、圧力などの様々な力を受けることにより、”混ぜられ、伸ばされ、練られ、切られ”などの作用を受けて混練されていく。混合物が固体もしくは半固体状の混練物となり、十分な力およびエネルギーを混練機から受けられる状態になり、且つこの混練物に十分な力エネルギーを混練機から与えることにより、混練を効果的に進めることができる。
混練物の形態を考えると、混練開始時には水中に樹脂及び顔料が混ぜられた、比較的粘度が低く、混練機からの力やエネルギーが与えられ難い状態となっている。
【００１６】
しかし、これらの材料が混練されてくることにより粘度が上昇してくるようにすると、混練機からの力、エネルギーが十分に混練物にかかりやすくなる。この状態で混練機から混練物に十分な力やエネルギーを与えるように混練すれば、”混ぜられ、伸ばされ、練られ、切られ”などの作用を受けて、顔料は微細化され、同時に微細化された顔料表面への樹脂吸着が進行し、個々の微細な顔料粒子表面に樹脂が吸着した状態を保持した高粘度の塊状物となる。
さらに混練が進むと、樹脂が表面に吸着した顔料が水の中で好適に分散され、再び混練物の粘性が下がり、混練物に対する力やエネルギーが掛かりにくくなり、過度の顔料の粉砕が起こりにくくなる。そして混練機からも過度の力やエネルギーをかけないようにすると、分散系は粘度を下げた後、一定の分散状態に到達する。
【００１７】
このような混練工程を与える製造方法により、微細で且つ安定に分散し（分散安定性が良好で）、それが長期保存においても維持される、長期保存安定性が良好な水性顔料分散液とインク組成物を得ることができる。
【００１８】
混練機が混練物に与える力およびエネルギーは、混練機の負荷電流（Ｉ）（単位：Ａ）を、混練機の剪断速度（ｖ）（単位：ｍ／ｓｅｃ）で除した値（Ｉ／ｖ）（単位：Ａ・ｓｅｃ／ｍ）を指標にして混練機を制御することができる。具体的には、混練機であるロールや撹拌機の回転速度、剪断速度を制御することにより、上記Ｉ／ｖを制御することができる。また、撹拌機の回転速度を略一定にして撹拌したときは、Ｉ／ｖは負荷電流（Ｉ）と比例するため、Ｉ／ｖの増減は負荷電流（Ｉ）の増減としてとらえることができる。
【００１９】
上記のように混練過程で、混合物及び混練物が好ましい混練挙動を取るように調整することは、水、樹脂、顔料の種類を適宜選んだり、添加量を調整することにより達成することができる。塩基を含めた系でも同様に調整することができる。
【００２０】
混練工程を、例えば２本ロールや３本ロールのような開放系の混練機を用いて行う場合、顔料分散が最も効率良く実施される適正粘度で混練が行われる。その際、混練物に水、あるいは水溶性有機溶剤が含まれている場合、混練時の温度上昇で混練物中の水、もしくは水溶性有機溶剤が蒸発し、混練物の固形分比率の上昇が著しい。その結果、混練終了時に固形分比率が著しく上昇するため、混練操作終了後、冷却されたものは混練物表面が乾いた状態となり、堅牢な混合物となる。また、２本ロールや３本ロールのような開放系の混練機での混練の場合、混練物粘度は、混練物温度と固形分濃度により決まり、混練中ほぼ一定もしくは増加していくものと考えられる。従って、通常混練に使用するロール回転数で回転数一定とした場合の混練機の消費電力や混練機に付与するエネルギーは、混練工程中一定、もしくは増加傾向を示すものとなる（混練機に印加する電圧が一定の場合、消費電力の増加は、負荷電流値の増加を意味する。）。
【００２１】
しかしながら、混練工程であまりに多くの水が失われると、これに続く分散工程で、水性顔料分散液を作製するとき、さらに該混練物に水、もしくは水溶性有機溶媒を添加して、固形チップの粉砕、溶解と顔料の分散を行わなければならない。従ってロール練肉に続く分散工程に負担がかかり、分散時間が長時間化したり、又たとえ長時間の分散を行ったとしても粗大粒子が残存する可能性が非常に高い。
【００２２】
これに対して、混合物の質量が実質的に変化しない様に混練を行うと、混練物の粘度の上昇や固形分比率の増加等の問題を生じずに、水性顔料分散液用混練物を得ることができる。
【００２３】
さらに前記水性顔料分散液用混練物の製造方法においては、撹拌槽と撹拌羽根を有する混練機を用いて混練することが好ましい。このような混練機においては上述の様なロール練肉機と異なり、攪拌槽を密閉することが可能であって、混練中の水もしくは水溶性有機溶剤の蒸発を防ぎ、混練中に混合物の質量が実質的に変化しないようにすることができる。
【００２４】
このため該混練物の固形分比率が上昇しすぎることがなく、分散工程に移るために添加した希釈用の水、あるいは水溶性溶剤中に容易に混合分散でき、効率的に分散液を作製することができる。
【００２５】
さらに前記混練機がプラネタリーミキサーであることが好ましい。プラネタリーミキサーは、互いに自転と公転を行う２軸以上の攪拌羽根を使用して、攪拌槽中の混練物を攪拌、混練する構造を有しており、攪拌槽中に攪拌羽根の到達しないデッドスペースが少ない。また羽根の形状が肉厚で高負荷をかけることができるが、一方では攪拌羽根を攪拌槽中で回す通常の攪拌機の様に使用することもできる。このため高負荷領域から低負荷領域まで、処理対象にできる被混練物の幅が広く、混練終了後の混練物に、そのまま水、もしくは水溶性有機溶剤の一方あるいは両方を添加し、希釈、攪拌、分散する操作の全てを、プラネタリーミキサーから混練物を取り出さずに、該同じミキサーの中で行うことができる。
【００２６】
プラネタリーミキサーで使用される羽根は、フック型、枠型、捻り型等、様々な羽根形状が提案されているが、本特許においては、どのような羽根でも使用可能であり、特定されることは無いが、混練物粘度に耐え得る強度を有することが必要であり、枠型が強度、混練性等の面から好ましい。
【００２７】
なお、前記水性顔料分散液用混練物を用いて、これに水溶性溶剤に分散させて水性顔料分散液を作製するときは、メディアを用いた分散機で分散させることが好ましい。このような分散機を用いることにより、顔料の粉砕による小粒径化と該顔料表面への樹脂吸着とを同時に進行させることができる。
【００２８】
本発明における剪断速度は、混練の際、混練機撹拌羽根（ブレード）によって発生する最大剪断速度とする。ブレードが１枚の場合は、そのブレードの周速であり、ブレードが２枚の場合は、２枚のブレードの回転方向により周速和、又はブレード１枚の周速で示される。
【００２９】
以下、剪断速度の例を示す
１．　　２本ロールの場合
・　２本ロールの場合は、２本のロールの周速度差
２．　　１軸の回転装置（ヘンシェルミキサー等）
・　ブレードの周速（最大径位置での）
３．　　２軸の回転装置（Ｋｎｅｅｄｅｒ等）
・　２軸同方向回転の場合は、ブレードの周速の２倍
・　２軸逆方向回転の場合は、ブレードの周速
４．　　遊星運動軸がある装置（プラネタリーミキサー等）
・　公転／自転が同方向の場合は、公転周速に自転周速を加えた速度（最大径位置での）か自転周速の２倍の速度（自転ブレード最大径位置での）の大きい速度・　公転／自転が逆方向の場合は、公転周速と自転周速の周速差（最大径位置での）か自転周速の２倍の速度（自転ブレード最大径位置での）の大きい速度
【００３０】
水性顔料分散液において、顔料の分散状態は、顔料の粒径、顔料が樹脂に被覆された樹脂被覆粒子の粒径、顔料と樹脂との比率や、樹脂や水溶性溶剤の組成などに影響される。そして、微細な顔料の粒子の表面が樹脂によって薄く均一に被覆された微細な樹脂被覆粒子が、水溶性溶剤中に安定に分散し、且つその分散状態が長期保存後も維持されていることが、インクジェット記録用のインク組成物において、吐出安定性などの効果を得るために、好ましい。
なお本発明において、水溶性溶剤もしくは水性媒体とは、水、もしくは水中に水と容易に混ざり合う水溶性有機溶剤を含んだ水溶液を示すものとする。
【００３１】
以下、本発明について、水性顔料分散液用混練物の製造方法、水性顔料分散液の製造方法、インク組成物の製造方法について順に例を挙げて詳細に説明する。
【００３２】
（１）水性顔料分散液用混練物の製造方法
水性顔料分散液用混練物の製造においては、少なくとも
▲１▼水に溶解又は自己分散可能な樹脂
▲２▼顔料、
を含む仕込みの混合物を混練し、固体もしくは半固体状の水性顔料分散液用混練物を製造することを特徴とする。
【００３３】
なお、▲１▼樹脂と▲２▼顔料とを合わせた固形分比率は、得られる水性顔料分散液用混練物中、６０〜８０質量％が好ましい。固形分比率が５０質量％未満では混合物の粘度が低下するため、混練が十分に行われず、顔料を解砕させるための十分なエネルギーを混練物に付与されず粗大粒子が多量に残存するため好ましくない。そして、固形分比率をこのように高めることによって混練中の混練物の粘度を適度に高く保ち、混練中の混練機から混練物にかかる剪断力を大きくして、混練物中の顔料の粉砕と顔料の樹脂による被覆を同時に進行させることができる。固形分比率が８０質量％を超えると、例え加温して樹脂を充分に軟化させたとしても混練が困難になる。また、水性顔料分散液製造時に水溶性溶剤に溶解、分散させることが困難となったり、水溶性溶剤による低粘度化が困難となるおそれがある。
【００３４】
以下、それぞれの構成について詳細に説明する。
▲１▼樹脂
樹脂は、水に溶解又は自己分散可能なものであって、少なくとも１種以上のアニオン性基を有するモノマー成分、または少なくとも１種以上のカチオン性基を有するモノマー成分を重合させたものであり、両モノマーを併用しても良い。さらに少なくとも１種以上の水酸基を有するモノマー成分を含むモノマーを重合させたものであっても良く、該アニオン性基を含むモノマー、カチオン性基を含むモノマー、水酸基を含むモノマー成分はそれぞれ親水性基として機能する。
【００３５】
なお、重合に用いられる他のモノマー中には、疎水性基を有する疎水性モノマーが含有されていることが好ましい。水に溶解又は自己分散可能な樹脂としては、少なくとも１種以上のアニオン性基、カチオン性基、水酸基から選ばれる親水性基を有するモノマー成分と、疎水性基を有するモノマー成分が共存している樹脂を用いることが好ましい。
【００３６】
このような樹脂としては、スチレン系樹脂、アクリル酸系樹脂、マレイン酸系樹脂、ポリビニール酢酸系樹脂、ポリビニールスルフォン酸系樹脂、アルキッド系樹脂、エポキシ系、アミン系樹脂、ポリエステル系樹脂、ポリウレタン系樹脂、ポリアミド系樹脂、ポリビニールアルコール系樹脂、ポリピロリドン樹脂、セルロース系樹脂などを例示することができる。
【００３７】
前記、樹脂に用いる疎水基を有する疎水性モノマーとしては、
アクリル酸メチル、アクリル酸エチル、アクリル酸ｎ−プロピル、アクリル酸イソプロピル、アクリル酸ｎ−ブチル、アクリル酸イソブチル、アクリル酸ｔ−ブチル、アクリル酸２−エチルヘキシル、アクリル酸ｎ−オクチル、アクリル酸ドデシル、アクリル酸オクタデシル、アクリル酸シクロヘキシル、アクリル酸イソボルニル、アクリル酸ベンジル、アクリル酸２，３−エポキシプロピル、アクリル酸２，３−エポキシブチル、アクリル酸２，３−エポキシシクロヘキシル、アクリル酸ビニル、メタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｔ−ブチル、メタクリル酸２−エチルヘキシル、メタクリル酸ｎ−オクチル、メタクリル酸ドデシル、メタクリル酸オクタデシル、メタクリル酸シクロヘキシル、メタクリル酸イソボルニル、メタクリル酸ベンジル、メタクリル酸ビニル、マレイン酸ジメチル、マレイン酸ジエチル、フマル酸ジメチル、フマル酸ジエチル、イタコン酸エチル、イタコン酸ベンジル、等の不飽和脂肪酸エステル類；
【００３８】
アクリルアミド、Ｎ−メチルアクリルアミド、Ｎ−エチルアクリルアミド、Ｎ−プロピルアクリルアミド、Ｎ−ジメチルアクリルアミド、Ｎ−ジエチルアクリルアミド、メタクリルアミド、Ｎ−メチルメタクリルアミド、Ｎ−エチルメタクリルアミド、Ｎ−プロピルメタクリルアミド、Ｎ−ジメチルメタクリルアミド、Ｎ−ジエチルメタクリルアミド、マレアミド、Ｎ，Ｎ−ジメチルマレアミド、フマラミド、Ｎ，Ｎ−ジメチルフマラミド、等の不飽和脂肪酸アミド類；
【００３９】
アクリロニトリル、メタクリロニトリル、等の不飽和ニトリル類；
酢酸ビニル、プロピオン酸ビニル、ブタン酸ビニル、ヘキサン酸ビニル、２−エチルヘキサン酸ビニル、オクタデカン酸ビニル、安息香酸ビニル、酢酸アリル、プロピオン酸アリル、ヘキサン酸アリル、デカン酸アリル、等のカルボン酸不飽和エステル類；
エチルビニルエーテル、ブチルビニルエーテル、等の不飽和エーテル類；
【００４０】
スチレン、α−メチルスチレン、ｏ−メチルスチレン、ｍ−メチルスチレン、ｐ−メチルスチレン、ｐ−ｔ−ブチルスチレン、４−メトキシスチレン、４−クロロスチレン、等スチレン類；エチレン、プロピレン、１−ブテン、１−オクテン、ビニルシクロヘキサン、４−ビニルシクロヘキセン、等の不飽和炭化水素類；
【００４１】
塩化ビニル、塩化ビニリデン、テトラフルオロエチレン、３−クロロプロピレン、等の不飽和ハロゲン化炭化水素類；
４−ビニルピリジン、Ｎ−ビニルカルバゾール、Ｎ−ビニルピロリドン、等のビニル置換複素環化合物類；
上記例示モノマー中のカルボキシル基、水酸基、アミノ基等活性水素を有する置換基を含有するモノマーとエチレンオキシド、プロピレンオキシド、シキロヘキセンオキシド等、エポキシド類との反応生成物；
【００４２】
上記例示モノマー中の水酸基、アミノ基等を有する置換基を含有するモノマーと酢酸、プロピオン酸、ブタン酸、ヘキサン酸、デカン酸、ドデカン酸等カルボン酸類との反応生成物等を挙げることができる。
中でもスチレン系モノマー、さらにはスチレンモノマーが好ましい。
これらは１種又は２種以上併用して用いることができる。
なお、（メタ）アクリレートとは、アクリレート及び／又はメタアクリレートを示し、（メタ）アクリル酸とはアクリル酸及び／又はメタアクリル酸を示す。
【００４３】
アニオン性基を有するモノマーとしては、アクリル酸、メタクリル酸、マレイン酸、フマル酸、クロトン酸、イタコン酸、４−ビニル安息香酸等の不飽和カルボン酸類；コハク酸ビニル、マレイン酸アリル、テレフタル酸ビニル、トリメリット酸アリル等の多塩基酸不飽和エステル類が挙げられる。又スルホン酸基を含有するモノマーの例としてはアクリル酸２−スルホエチル、メタクリル酸４−スルホフェニル等の不飽和カルボン酸スルホ置換アルキル又はアリールエステル類；スルホコハク酸ビニル等のスルホカルボン酸不飽和エステル類；スチレン−４−スルホン酸等のスルホスチレン類を挙げることができる。
【００４４】
特に分散安定性、長期保存安定性の点から、カルボキシル基を含むモノマーが好ましく、例えば（メタ）アクリル酸、無水マレイン酸などのビニルモノマーが挙げられる。
【００４５】
カチオン性基を有するモノマーとしては、１級アミン、２級アミン、３級アミン等を含むモノマーが好ましく、アミノエチルメタクリレート、ジメチルアミノエチルメタクリレート、ジエチルアミノエチルメタクリレート等が挙げられる。
【００４６】
水酸基を有するモノマーとしては、分子内に少なくとも１つの水酸基を持つモノマーが好ましく、２−ヒドロキシエチル（メタ）アクリレート、３−ヒドロキシプロピル（メタ）アクリレート、２−ヒドロキシプロピル（メタ）アクリレート、４−ヒドロキシブチル（メタ）アクリレート、３−ヒドロキシブチル（メタ）アクリレート、２−ヒドロキシ（メタ）アクリレート、グリセリン（メタ）アクリレート、ポリエチレングリコールモノ（メタ）アクリレート等が挙げられる。
これら親水性基としてアニオン性基、カチオン性基、水酸基の内から選ばれるものを適時選択して使用することができ、様々な組み合わせで使用することも可能である。
【００４７】
本発明においては、分散安定性、長期保存安定性の点から、特に（メタ）アクリル酸に由来する構造を有している（メタ）アクリル酸系モノマーを用いると好ましい。
さらに、分散安定性、長期保存安定性の点から、アニオン性基を有する樹脂は疎水性モノマー成分であるスチレンモノマー成分とアニオン性基を有するモノマー成分とからなる共重合体樹脂などが好ましい。
なお、このとき、アニオン性基を有するモノマーは親水性モノマーであると好ましい。
【００４８】
スチレンモノマー成分とアニオン性基を有するモノマー成分からなる共重合体樹脂においては、分散安定性、長期保存安定性の点から、スチレンモノマー成分が５０質量％以上、好ましくは７０質量％以上、好ましくは９５質量％以下含まれていると好ましい。
【００４９】
共重合体樹脂中のスチレンモノマー成分の含量を５０質量％以上とすることにより、共重合樹脂の疎水性が増加し、水系においてはより強固に顔料への樹脂被覆が行われる。その結果、水性顔料分散液を経て作製されたインク組成物をインクジェットに用いたときに、樹脂被覆粒子が加熱されても、その粒径が安定であり、粒径安定性が向上する。そして、吐出安定性が向上し、且つ高い印字濃度が得られる。さらに被記録媒体上の塗膜の耐久性向上にも効果的である。なお、９５質量％をこえると分散に寄与するアニオン性基を有するモノマー成分の含有量が低下し、水系での分散安定性、長期保存安定性が低下するおそれがある。
【００５０】
なお本発明において、単にモノマーという場合には、重合前のモノマーを指し、モノマー成分という場合には、樹脂中に含まれるモノマー由来の構造を示すものとする。
また、長期的な保存安定性の点から、樹脂の酸価は６０〜３００ｍｇＫＯＨ／ｇ、好ましくは１００〜１８０ｍｇＫＯＨ／ｇ、さらに好ましくは１２０〜１７０ｍｇＫＯＨ／ｇの範囲とされる。なお酸価とは、樹脂１ｇを中和するに必要な水酸化カリウム（ＫＯＨ）のミリグラム（ｍｇ）数であり、ｍｇＫＯＨ／ｇにて示す量である。
【００５１】
酸価が６０より小さいと、親水性が小さくなり、顔料の分散安定性が低下するおそれがある。一方、酸価が３００より大きいと、顔料の凝集が発生し易くなり、またインク組成物を用いた印字品の耐水性が低下するおそれがある。
【００５２】
なお、アニオン性基を有する樹脂の質量平均分子量は３０００〜５００００、さらに好ましくは４０００〜４００００、さらに好ましくは５０００〜３００００とされる。３０００以上とされる理由は、低分子量である程初期的な分散性が優れているが、長期的な保存安定性が低下する傾向があるためである。なお、５００００をこえると水性顔料分散液の粘度が高くなるだけでなく、樹脂の分散性、溶解性などが低下する傾向にある。
【００５３】
上記の好ましい範囲の重量平均分子量を有する樹脂を用いることにより、水溶性溶剤中の顔料の安定性と被記録媒体上に形成された塗膜の耐久性を両立させることができる。
また、樹脂のガラス転移点は９０℃以上、好ましくは１００℃以上、実質的には１５０℃以下とされる。
ガラス転移点が９０℃以上であると、インク組成物によって形成された画像の耐久性が向上し、又インク組成物の熱安定性が向上する。このため該水性顔料分散液から作製されたインクジェット記録用水性インク組成物をサーマルジェットタイプのインクジェット記録用に用いても、加熱によって吐出不良を起こすような特性変化を生じず、好ましい。なお、樹脂のガラス転移点は分子量などの変更によって調整することができる。
【００５４】
▲２▼顔料
顔料は、公知のものを特に制限無く使用することができる。
無機顔料の例としては、カーボンブラック、チタンブラック、チタンホワイト、硫化亜鉛、ベンガラ等が挙げられる。
【００５５】
有機顔料の例としては、Ｃ．Ｉ．ピグメント　レッド１２２、同　レッド２０２、同　レッド２０７、同　レッド２０９、同　バイオレット１９等のキナクリドン系顔料；
Ｃ．Ｉ．ピグメント　オレンジ４８、同　オレンジ４９等のキナクリドンキノン系顔料；
Ｃ．Ｉ．ピグメント　バイオレット２３、同　バイオレット３７等のジオキサジン系顔料；
Ｃ．Ｉ．ピグメント　ブルー１５、同　ブルー１５：１、同　ブルー１５：２、同　ブルー１５：
３、同　ブルー１５：４、同ブルー１５：６、同　ブルー１６，同　ブルー６８、同　グリーン７、同　グリーン３６等のフタロシアニン系顔料；
Ｃ．Ｉ．ピグメント　イエロー１０８等のアントラピリミジン系顔料；
Ｃ．Ｉ．ピグメント　オレンジ７７、同　レッド１６８等のアンサンスロン系顔料；
Ｃ．Ｉ．ピグメント　ブルー６０等のインダンスロン系顔料；
Ｃ．Ｉ．ピグメント　イエロー２４等のフラバンスロン系顔料；
Ｃ．Ｉ．ピグメント　イエロー１９６、同　レッド１７７等のアントラキノン系顔料；
Ｃ．Ｉ．ピグメント　レッド１２３、同　レッド１４９、同　レッド１７８、同　レッド１７９、同レッド１９０、同　レッド２２４等のペリレン系顔料；
Ｃ．Ｉ．ピグメント　イエロー１９６、同　オレンジ４３等のペリノン系顔料；
Ｃ．Ｉ．ピグメント　イエロー１３８等のキノフタロン系顔料；
Ｃ．Ｉ．ピグメント　オレンジ７１、同　オレンジ７３、同　レッド２５４、同　レッド２５５、同　レッド２６４、同　レッド２７２等のジケトピロロピロール系顔料；
Ｃ．Ｉ．ピグメント　レッド８８、同　レッド１８１、同　ブラウン２７等のチオインジゴ系顔料；
Ｃ．Ｉ．ピグメント　イエロー１３９、同　イエロー１８５、同　オレンジ６９、同　レッド２６０等のイソインドリン系顔料；
Ｃ．Ｉ．ピグメント　イエロー１０９、同　イエロー１１０、同　イエロー１７３等のイソインドリノン系顔料；
Ｃ．Ｉ．ピグメント　イエロー１０１、同　イエロー１２９、同　オレンジ６５等のアゾメチン系顔料；
Ｃ．Ｉ．ピグメント　イエロー１５１、同　イエロー１５４、同　イエロー１７５、同　イエロー１８０、同イエロー１８１、同　オレンジ３６、同　レッド１７５、同　レッド１７６、同レッド１８５等のベンズイミダゾロン系顔料；
Ｃ．Ｉ．ピグメント　イエロー１、同　イエロー６５、同　イエロー７３、同　イエロー７４、同　イエロー１１６，同　レッド３、同　レッド４８：１、同　レッド４８：２、同　レッド４８：３、同　レッド５３：１、同　レッド５７：１、同　レッド１１５等のモノアゾ系顔料；
Ｃ．Ｉ．ピグメント　イエロー１２、同　イエロー１３、同　イエロー１７、同　イエロー８１、同　イエロー８３、同　オレンジ１３、同　オレンジ１６等のジスアゾ系顔料；
Ｃ．Ｉ．ピグメント　イエロー９３、同　イエロー９５、同　イエロー１２８、同　レッド１４４、同　レッド１６６、同　レッド２２０、同　レッド２２１等の縮合アゾ系顔料などが挙げられる。
【００５６】
顔料は粉末状、顆粒状あるいは塊状の乾燥顔料でも良く、ウェットケーキやスラリーでも良い。
前記顔料は、混合物中に１５〜８０質量％配合されることが好ましい。一般に水性顔料分散液を希釈して、一定の顔料濃度のインク組成物を得るため、水性顔料分散液中の濃度を極力上げて生産することは、より多くのインク組成物を製造できることから生産効率上有利となる。しかし、顔料濃度を上げることは、水性顔料分散液の保存安定性が悪化するため、実質的には顔料の分散安定性、水性顔料分散液用混練物等の安定性確保の点から、７５質量％以下、好ましくは４０〜６０質量％とされる。
【００５７】
また、顔料分散において通常使用されるように、顔料の分散を安定化させるために、使用顔料の顔料誘導体を併用することができる。これらの誘導体としては、顔料構造の一部にスルフォン基、カルボキシル基、燐酸基、クロロスルフォニル基、フタルイミドメチル基、クロロメチル基、アミノ基及びアミド基等を置換した化合物を挙げることができる。
【００５８】
さらに顔料と樹脂（Ｒｅｓｉｎ）の質量比率に関しては、樹脂は顔料表面を安定に被覆するのに必要な量、存在していれば十分であり、それをこえる樹脂の含有はむしろ好ましくない。樹脂が過剰量存在すると、水性顔料分散液やインク組成物を作製したときに、顔料に吸着しない遊離の樹脂が増加するため、特にインクジェット記録用インク組成物として使用したときに該樹脂がインクノズルに固着してインク吐出不良の原因となりやすく、特にサーマルジェットプリンターにおいてはこの吐出不良の問題が発生する危険性が高い。
【００５９】
そのため、本発明の水性顔料分散液用混練物の製造において、前記水性顔料分散液用混練物中の樹脂／顔料の質量比率は１／２０〜２／１であることが好ましく、１／１０〜１／１であることがさらに好ましい。
【００６０】
水性顔料分散液用混練物においては、顔料の表面を一様に被覆できる量の樹脂が含有されていることが必要とされる。このため、顔料の配合比率が多すぎると顔料が樹脂によって充分に被覆されず、分散安定性、長期保存安定性が低下するおそれがある。しかしながら、この必要量を超える過剰の樹脂が多量に含有されていると、顔料の表面に付着せずに、水もしくは水溶性有機溶剤中へ粒子状態や溶解状態で存在する樹脂が増加することにより、粘度上昇の原因となり好ましくない。
【００６１】
▲３▼塩基性化合物、酸性化合物
本発明の水性顔料分散体中におけるイオン性基含有樹脂は、イオン性基の少なくとも一部がイオン性基と逆のイオン性物質（カウンターイオン）によってイオン化（中和）された形態をとっていることが分散性、分散安定性の発現のうえで好ましい。
【００６２】
イオン性基含有樹脂がアニオン性基である場合、アニオン性基のうちイオン化された基の最適割合は、用いるアニオン性基含有樹脂の組成、分子量、酸価等により変化するため一意的に限定されるものではないが、所望の分散性、分散安定性が発現される範囲であればよく、通常中和率として２０〜２００％の範囲に設定されることが好ましい。なお、ここで中和率とは、下記の式によって計算される値である。
中和率（％）＝（（塩基性化合物の質量（ｇ）×５６×１０００）／（樹脂酸価×塩基性化合物の当量×樹脂量（ｇ）））×１００
中和率（％）が１００％以上とは、樹脂が有する酸価を中和するのに理論上必要な塩基以上の過剰な塩基が使用されることを意味する。
このように、アニオン性基含有樹脂の、アニオン性基の少なくとも一部をイオン化するために用いる塩基性化合物としては、無機系塩基性化合物、有機系塩基性化合物のいずれも用いることができる。アルカリ強度を調整し易い点において、無機系塩基性化合物がより好ましい。
【００６３】
有機系塩基性化合物としてはアンモニア、有機アミン（塩基性含窒素複素環化合物を含む）などが挙げられる。例えばアンモニア水、メチルアミン、ジメチルアミン、トリメチルアミン、エチルアミン、ジエチルアミン、トリエチルアミンなどの一般的なアミンを例示することができる。アミンの場合は一般に液体状であるので、そのままの形態で用いることができる。
【００６４】
無機系塩基性化合物としては、カリウム、ナトリウムなどのアルカリ金属の水酸化物、水酸化アンモニウム；カリウム、ナトリウムなどのアルカリ金属の炭酸塩、カルシム、バリウムなどのアルカリ土類金属の炭酸塩；などを例示することができる。
上記の中でも、アニオン性基を含む樹脂の中和によって該樹脂の分散性を高めるに効果的であるため、強アルカリのものが好ましく、具体的には、水酸化カリウム、水酸化ナトリウムなどのアルカリ金属の水酸化物が好ましい。
【００６５】
塩基性化合物を水性顔料分散液用混練物もしくは水性顔料分散液に添加する場合、ａ）混練物を製造する段階で添加する方法、ｂ）混練物を水もしくは水溶性溶剤と水との混合液に分散する際に添加する方法がある。
【００６６】
ａ）　混練物を製造する段階で添加する方法
アニオン性基を有する樹脂と塩基性化合物とを混合することにより、前記アニオン性基が中和された水性顔料分散液用混練物が得られる。その結果、水性顔料分散液用混練物と水との親和性が向上し、水性顔料分散液の製造時に、水性顔料分散液用混練物が水中に速やかに分散し、製造効率が向上する。また、水性顔料分散液中の樹脂被覆顔料の分散状態がより安定となり、分散安定性、長期保存安定性も向上する。
【００６７】
また、塩基性化合物を配合すると、塩基性化合物とアニオン性基を有する樹脂との相互作用によって、顔料が樹脂に充分に被覆されやすい状態で混練することができる。そのため、混練中に顔料が微粉砕され、粗大粒子が減少しやすくなり、後の工程で粗大粒子を除去する工程を省略でき、収率が向上するという効果も得られる。
【００６８】
塩基性化合物は、上記の効果を効率的に得るためには、水溶液として加えることが適している。このため、水溶性の塩基性化合物が好適に用いられる。
なお、無機系塩基性化合物は混合性向上の点などから、通常、２０〜５０質量％濃度程度の水溶液の形態で用いられる。
【００６９】
塩基性化合物の添加方法は、初期に一括して添加してもよく、又、混練中に複数回に分けて添加しても良い。しかし、作業のし易さ、混練条件を安定させる点から、配合初期に一括添加して混練することが好ましい。
【００７０】
塩基性化合物の配合量は、前記アニオン性基を有する樹脂の中和率が２０％以上となる量の塩基性化合物を用いることが好ましく、実質的には、長期保存時に分散安定性があり、ゲル化しないためにも、２００％以下が好ましく、８０〜１２０％が特に好ましい。好ましい範囲に設定することにより、水溶性溶剤中の分散速度の向上、分散安定性、長期保存安定性がより改善される。
【００７１】
さらに塩基性化合物は、混練する前に、混合物に配合する他の配合成分とともに一括混合して混合物としておくことが好ましい。
例えば混合物は、予めアニオン性基を含む樹脂と水と塩基性化合物を混合して樹脂水溶液を作製しておき、これを顔料等の他の配合成分に添加するなどして、複数段階に分けて混合し、製造することもできるが、塩基性化合物と他の配合成分を一括配合して混練用の混合物を作製するほうが、該樹脂の顔料の表面への吸着が効率的に進行する点で好ましい。
【００７２】
ｂ）　混練物を水もしくは水溶性溶剤と水との混合液に分散する際に添加する方法混練物を水もしくは水溶性溶剤と水との混合液に分散する際、水もしくは水溶性溶剤と水との混合液にあらかじめ必要量の塩基性化合物を溶解しておき、塩基性化合物を含む水溶液中に混練物を混合・撹拌により分散させ、水性顔料分散液を得ることができる。その際、塩基性化合物を含む水溶液を加温することで分散時間の短縮となるため好ましい。
また、混練機より混練終了した混練物を取り出すことをしない場合、混練を継続しながら塩基性化合物を含む水溶液を添加する方法もある。
【００７３】
イオン性基含有樹脂がカチオン性基である場合も、上述と同様に実施可能であり、通常適正な中和率は、２０〜２００％である。その場合の中和率は下記式で計算される数値である。
中和率（％）＝（（酸性化合物の質量（ｇ）×５６×１０００）／（樹脂アミン価×酸性化合物の当量×樹脂量（ｇ）））×１００
中和率（％）が１００％以上とは、樹脂が有するアミン価を中和するのに理論上必要な酸以上の過剰な酸が使用されることを意味する。
このように、カチオン性基含有樹脂の、カチオン性基の少なくとも一部をイオン化するために用いる酸性化合物としては、無機系酸性化合物、有機系酸性化合物のいずれも用いることができる。
【００７４】
有機系酸性化合物としては酢酸、アクリル酸、プロピオン酸、メタアクリル酸等が挙げられる。有機系酸性化合物の場合は一般に液体、固体であり両者ともに使用可能であるが、水に溶解するものが使用するカチオン性基含有樹脂への分散性が良く、好適に用いることができる。
【００７５】
無機系酸性化合物としては、塩酸、硫酸、硝酸、リン酸、などを例示することができる。
中でも、カチオン性基を含む樹脂の中和によって該樹脂の分散性を高めるのに効果的な酸としては酢酸、塩酸、硝酸などの酸性化合物が好ましい。
【００７６】
▲４▼水溶性有機溶剤
水性顔料分散液用混練物を製造するにあたっては、ある程度の溶剤存在下で混練することが好ましい。溶剤が存在しないと充分に混練することができなかったり、顔料の表面が濡れないため、樹脂による被覆が不充分となるおそれがある。
【００７７】
そこで、水性顔料分散液用混練物に水溶性有機溶剤を配合すると、この水溶性有機溶剤にて前記樹脂を溶解、一部溶解若しくは膨潤させることにより、顔料の粒子の表面に樹脂の均一な被膜を形成することができる。その結果、水性顔料分散液とインク組成物において分散安定性をさらに向上させることができる。
【００７８】
なお、塩基性化合物あるいは酸性化合物の水溶液を用いたり、塩基性化合物あるいは酸性化合物がアミン、酢酸の様に有機系化合物で液体状の場合には、これらが上記の溶剤の役割を果たすため、水溶性有機溶剤を敢えて添加する必要がない場合もある。
【００７９】
水溶性有機溶剤としては、公知のものを特に制限なく使用することができる。例えばエチレングリコール、ジエチレングリコール、トリエチレングリコール、テトラエチレングリコール、プロピレングリコール、ポリエチレングリコール、ポリプロピレングリコールなどのグリコール類；
ブタンジオール、ペンタンジオール、ヘキサンジオール、及びこれらと同族のジオールなどのジオール類；
ラウリン酸プロピレングリコールなどのグリコールエステル；
エチレングリコールモノブチルエーテル、カルビトールなどのジエチレングリコールエーテル類；
ジエチレングリコールモノエチル、ジエチレングリコールモノブチル、ジエチレングリコールモノヘキシル、プロピレングリコールエーテル、ジプロピレングリコールエーテル、およびトリエチレングリコールエーテルを含むセロソルブなどのモノグリコールエーテル類；
メタノール、エタノール、イソプロピルアルコール、１−プロパノール、２−プロパノール、１−ブタノール、２−ブタノール、ブチルアルコール、ペンチルアルコール、およびこれらと同族のアルコールなどのアルコール類；
あるいは、スルホラン、エステル、ケトン、γ−ブチロラクトンなどのラクトン類、Ｎ−（２−ヒドロキシエチル）ピロリドンなどのラクタム類、グリセリン及びその誘導体など、水溶性有機溶剤として知られる他の各種の溶剤などを挙げることができる。
【００８０】
これらの水溶性有機溶剤は１種又は２種以上混合して用いることができる。
水溶性有機溶剤の選択は、使用する樹脂によって決まるが、ある程度の溶解性を持つものが好ましく、樹脂の溶解性によりその添加量が調整される。
【００８１】
水溶性有機溶剤は、水性顔料分散液やインク組成物において、乾燥防止剤としての役割も果たすため、高沸点、低揮発性で、高表面張力の多価アルコール類が好ましく、特にジエチレングリコール、トリエチレングリコール等のグリコール類が好ましい。グリコール類は一般的にインク組成物に含まれている場合が多く、最終製品中に残留しても問題がない。
【００８２】
なお、水溶性有機溶剤は、使用する樹脂によっても異なるが、通常は仕込みの混合物中に１０〜５０質量％、好ましくは２０〜４０質量％配合される。その添加量は、樹脂量の１／２〜５倍程度であり、好ましくは樹脂量の１〜４倍程度である。水溶性有機溶剤の量が樹脂量の１／２未満では樹脂を溶解、部分溶解、又は膨潤させることができず、顔料の分散安定性が低下するおそれがある。又５倍を超えると混練用混合物粘度が低下し、十分な混練が行えないため、顔料の分散性が低下し、インク組成物において、吐出不良等の画質低下を生じさせるおそれがある。なお、上述の様に、有機系化合物などに由来して溶剤の役割を果たすものが他に配合されている場合には、これを考慮して水溶性有機溶剤の配合量を決定すると好ましい。
【００８３】
また、水溶性有機溶剤は顔料に対して、質量比で１／５倍以上、好ましくは、１／３〜１倍配合すると好ましい。これにより、樹脂が常に半溶解もしくは膨潤状態となりつつ混練工程が進行し、顔料表面への樹脂被覆が良好に行われる。１／５倍未満では、混練初期に顔料の表面を充分に濡らすことができなかったり、樹脂を溶解、部分溶解、又は膨潤させることができず、その効果を充分に得ることができないおそれがある。
【００８４】
▲５▼混練方法
本発明においては、水溶性溶剤に直接顔料を分散させるのではなく、まず、顔料を樹脂などとともに混練した後に水溶性溶剤に分散する。よってこの混練時に顔料が微粉砕されるため、粗大粒子を減少させることができる。
なお、このとき、上述の塩基性化合物又は酸性化合物を添加することが好ましく、その際、塩基性化合物とアニオン性基を有する樹脂あるいは酸性化合物とカチオン性基を有する樹脂との相互作用によっても粗大粒子は著しく減少する。
そのため、この粗大粒子を除去する工程を省略することができ、製造効率が向上するとともに収率を向上させることができる。
【００８５】
本発明においては、混練中に水や水溶性有機溶剤などが蒸発しない様に、混合物（混練物）の質量が実質的に変化しない様に混練すると好ましい。そのため、適当な溶剤を使用した場合、混練開始から終了までの間、混合物中に、常に一定量の溶剤が存在し、混練初期に顔料の表面を濡らした溶剤が、当該溶剤によって好ましくは溶解、膨潤あるいは部分溶解した樹脂に置き換えられ、顔料の樹脂による被覆がより効率的に進行し、当該顔料が充分に被覆される。その結果、水性顔料分散液やインク組成物の分散安定性、長期保存安定性が著しく向上する。
【００８６】
さらに混練終了後においても溶剤が混練開始時とほぼ同量残っており、混練後の混合物の溶解、分散を極めて短時間に進行させることができる。
そして、このためには、閉鎖系で混練する混練機が好ましく、撹拌槽と、一軸あるいは多軸の撹拌羽根を備えた混練機を用いると好ましい。撹拌羽根の数は特に限定しないが、高い混練作用を得るためには二つ以上の攪拌羽根のものが好ましい。
【００８７】
この様な構成の混練機を用いると、水性顔料分散液用混練物を製造した後、これを同一撹拌槽中で混練工程後連続的に直接水溶性溶剤により希釈し、分散させて、水性顔料分散液を製造することができる。
【００８８】
なお、実質的に質量が変化しないとは、好ましくは混練前の混合物の仕込み量に対して混練中あるいは混練後の混練物の重さが好ましくは９０質量％以上の範囲で維持されていることとする。
【００８９】
この様な装置としてはヘンシェルミキサー、加圧ニーダー、バンバリーミキサー、プラネタリーミキサーなどが例示され、特にプラネタリーミキサーなどが好適である。本発明においては、好ましくは顔料濃度と、顔料と樹脂からなる固形分濃度が高い状態で混練を行うため、混練物の混練状態に依存して混練物の粘度が広い範囲で変化するが、プラネタリーミキサーは特に低粘度から高粘度まで広範囲に対応することができるためである。
【００９０】
図１〜図３はプラネタリーミキサーの構成の一例を示したものである。図中符号１は撹拌槽であって、この中空円筒形の撹拌槽１は上下に略二分割されている撹拌槽１の上方部材２の上面の内側には図２に拡大図で示した様に、枠型ブレードからなる撹拌羽根４、５が回転自在に設けられている。
【００９１】
そして、撹拌時には上方部材２と下方部材３とが一体化し、閉鎖系となる。撹拌槽１の上方部材２の内側には図２に拡大図で示した様に、枠型ブレードからなる撹拌羽根４、５が一つのローター６に保持されている。ローター６が回転（公転）すると、撹拌羽根４、５は同一方向に回転（自転）する。そして、図３に示した様に、ローターの公転運動とともに２本の撹拌羽根４、５がそれぞれ自転運動する、いわゆる遊星運動（プラネタリー運動）しながら撹拌槽１内部に装填された混練対象物の混練が行われる。なお図３に示したのは撹拌槽１の公転１回転における２本の撹拌羽根４、５の先端の軌跡である。
【００９２】
プラネタリーミキサーにおいては、この様な撹拌羽根４、５のプラネタリー運動により、撹拌羽根４、５相互間、および撹拌羽根４、５と撹拌槽１内面との間で強力な剪断力が作用し、高度の撹拌、混練、分散作用が得られる。
なお、プラネタリーミキサーなどの閉鎖系の混練機を用いて混練すると、時間とともに負荷電流が徐々に増加し、通常３０分以内に極大値に達した後、徐々に減少する。
【００９３】
すなわち、混合物を所定の温度（樹脂の種類などにもよるが、例えば４０〜７０℃）に加温しつつ、混ぜ合わせていると、樹脂が粘ちょうとなり、顔料と混合されることにより、撹拌羽根４、５の回転に大きな負荷がかかる。このとき、撹拌羽根４、５相互間及びこれら撹拌羽根４、５と撹拌槽１との間において、材料に大きな剪断力が印加され、顔料の微粉砕が効率的に行われるとともに、顔料は材料中に、充分に分散、混合され、樹脂にて被覆される。そして、特にプラネタリーミキサーの様に閉鎖系の混練機を用いると、効果的な混練が行われるため通常３０分以内に樹脂、顔料、水溶性有機溶剤がほぼ完全に混ざり合い、撹拌羽根４、５にかかる負荷が小さくなる。そのため、負荷電流が徐々に減少する。
【００９４】
この様に本発明において、プラネタリーミキサーなどの閉鎖系の混練機を用いて混合を行った場合、混練機（混練羽根）の回転数を略一定にした状態では混練時間と混練機（プラネタリーミキサー）の負荷電流値との関係のグラフにおいて、１つ以上の負荷電流値の極大値が得られるという特徴が見られる。これは、略密閉系の混練機で混練することで、顔料表面に効率良く樹脂が被覆されるために生じており、混練中に樹脂の相構造の変化に起因するものと推定される。さらには、混練中に水、もしくは水と水溶性有機溶剤を添加することでも負荷電流値を調整することも可能であり、樹脂に含まれるアニオン性基もしくはカチオン性基を分散媒体（水あるいは水と水溶性有機溶剤の混合液等）側に配向させるためには効果的である。
【００９５】
図４〜図６に、混練時間と負荷電流値の変化の例を示した。図４は、一般的な混練時間と負荷電流値の変化である。Ａは原料の仕込みが終了し、ほぼ撹拌槽内の温度が所定の温度に達し、撹拌羽根を混練時の回転数で回転を始めた（混練の開始）点である。その後、負荷電流値は急激に増加し、極大値に達する（Ｂ点）。この状態では、樹脂が溶融状態となり、顔料等と一体化し、塊状で混練される。その後、混練が進むと、負荷電流値は減少していく。Ｃに達した状態で、ほぼ混練工程は終了し、希釈工程（水、水溶性溶剤）を経てＤで取り出しとなり、一連の工程の終了となる。ここで、Ｂ→Ｃの間で、適時、水、水溶性溶剤を添加しても構わない。なお、混練機を混練時の回転数で無負荷運転した時の負荷電流値はＥの破線で示した。
【００９６】
図５は、負荷電流値の極大値が複数回発生するようにした場合の混練時間と負荷電流値の変化を示した図の例である。１回目の極大値Ｂ１の後、負荷電流値が低下（Ｆ）し、再び極大値Ｂ２が発生している。その後、Ｃまで混練を行い、希釈工程を経て、Ｄで取り出しを行っている。このような、極大値を複数回得るためには、Ｆで撹拌槽を開放状態にするか、撹拌槽内を減圧排気を行う等により、混練物内の水、水溶性溶剤を除去することで容易に行うことができる。Ｂ２後に負荷電流を低下するためには、再び水、水溶性溶剤を添加することで実施できる。
【００９７】
図６は、負荷電流値の極大値が大きく、極大値Ｂの後、負荷電流の低下が少ない例であり、極大値Ｂ後、かなり早い時期Ｃで水、水溶性溶剤を添加し、混練を継続し、その後希釈工程を経て、Ｄで取り出しを行っている。
この様に閉鎖系で混練すると、仕込みの混合物の質量に対して混練中に混練物の質量が実質的に変化せず、仕込みと同様の組成を備えた水性顔料分散液用混練物を得ることができ、製造安定性が向上する。
【００９８】
また、混練初期から顔料濃度、固形分濃度が高い状態で混練するため、混練によって加えられる剪断力によって顔料が解砕され、未分散の粗大粒子が減少する。その結果、後の工程で粗大粒子を除去する必要がなく、収率が良好となる。
なお、水溶性有機溶剤を除去する場合には、混練後に加熱、乾燥して除去することすることもできる。
【００９９】
ここで記載しているエプラネタリーミキサー等での混練中には、混練物に撹拌羽根／撹拌羽根間、撹拌羽根／撹拌槽間等で剪断力が印加された時に大きな負荷電流値が観察され、印加されない場合（撹拌槽の空隙部分に撹拌羽根がある場合）は無負荷時の負荷電流値に近い電流値が観察される。従って負荷電流値は振れを持った形で混練が継続され、特に混練物粘度が高い状態ほど負荷電流値の振れ幅は大きくなる。本発明における負荷電流の極大値は、負荷電流値の振れの最大値の挙動を見て判断するものとし、極大となる負荷電流値も負荷電流の振れの最大値を指すものとする。
【０１００】
（２）水性顔料分散液の製造方法
水性顔料分散液用混練物は、通常半固体状あるいは固体状の堅練品である。そこで、この水性顔料分散液用混練物を水あるいは水溶性有機溶剤と水の混合液に分散させて水性顔料分散液を製造する。なお、水性顔料分散液用混練物中の顔料は水性顔料分散液用混練物の製造時に既に解砕され、分散樹脂にて被覆されているので、水性顔料分散液を得るための分散時間が短く、製造効率が向上する。
また、本発明の水性顔料分散液用混練物は、アニオン性基を有する樹脂と塩基性化合物との相互作用により、水に対する溶解性、分散性が良好なので速やかに溶解、分散する。この様に水に速やかに分散、溶解し、これが安定に保持されることが、本発明の水性顔料分散液用混練物の大きな特徴である。
【０１０１】
本発明において、水溶性溶剤とは、水、あるいは水と容易に混ざり合う水溶性有機溶剤を含むものとする。ここで用いる水溶性有機溶剤としては、例えばエタノール、イソプロピルアルコールなどの低級アルコール；エチレングリコールヘキシルエーテル、ジエチレングリコールブチルエーテルなどのアルキルアルコールのエチレンオキシド付加物やプロピレングリコールプロピルエーテルなどのアルキルアルコールのプロピレンオキシド付加物などが挙げられる。
【０１０２】
分散機は、公知のものを用いることができ、例えば、メディアを用いたものでは、超音波ホモジナイザードベイントシェーカー、ボールミル、アトライター、バスケットミル、サンドミル、サンドグラインダー、ダイノーミル、ディスパーマット、ＳＣミル、スパイクミル、アジテーターミルなどを挙げられる。又メディアを用いないものとしては、超音波ホモジナイザー、ナノマイザー、デゾルバー、ディスパー、高速インペラー分散機などが挙げられるが、これらの中でもメディアを用いた分散機は分散能力が高いため好ましい。なお分散後に必要に応じて水溶性溶剤で濃度調整を行っても良い。
【０１０３】
また、必要に応じて水性顔料分散液調整時に、さらにアルカリ剤、酸性剤など各種公知の添加剤を配合することができ、アルカリ剤、酸性剤を添加すると分散安定性などが向上し好ましい。
なお、用いる分散機などの種類によっては、分散機で分散（本分散）を行う前に、必要に応じて水性顔料分散液用混練物に水溶性溶剤を添加し、混合、希釈して、前記分散機で処理するのに適した粘度に調整すると好ましい（以下、この粘度調整されたものを粘度調整物と呼ぶ場合がある）。
例えばサンドミルを用いる時には、固形分濃度で１０〜４０質量％となる様に希釈し、十〜数百ｍＰａ・ｓの粘度に調整した後にサンドミルを駆動させて分散を行うと好ましい。
【０１０４】
本発明においては、例えば上述の撹拌槽と撹拌羽根を備えた混練機で混練を行って混練物を得た後、この撹拌槽内の混練物に水溶性溶剤を添加し、混合することにより、粘度調整を行うことができる。したがって、混練物の製造から粘度調整までをひとつの装置で連続的に行うことができ、製造効率を向上させることができる。なお、粘度調整物は、例えば必要に応じて撹拌槽から取り出して、上記分散機による分散を行って水性顔料分散液とする。
なお、撹拌槽内で所定の粘度まで調整した後、さらに撹拌槽から取り出して、水溶性溶剤と混合して粘度調整を行って粘度調整物とし、これをさらに水溶性溶剤にて分散させて水性顔料分散液とすることもできる。
【０１０５】
（３）インク組成物の製造方法
インク組成物は、上述の様にして得られた水性顔料分散液をさらに水溶性溶剤にて希釈して製造することができる。インク組成物中に含有される顔料濃度は２〜１０質量％程度が好ましい。
【０１０６】
水性顔料分散液を希釈する水溶性溶剤には水溶性有機溶剤が配合されていると、インク組成物において、乾燥防止、粘度調整、濃度調整に寄与するため、好ましい。水溶性有機溶剤としては、上述の水性顔料分散液用混練物を分散するために用いるものと同様のものを例示することができる。
【０１０７】
また、記録媒体への浸透性を示す水溶性有機溶剤が配合されていると、インク組成物に浸透性を付与することができ、好ましい。インク組成物において、浸透性は、記録媒体へのインク組成物（顔料）の浸透性や記録媒体上でのドット径の調整を行うために必要な特性である。
【０１０８】
浸透性を示す水溶性有機溶剤としては、例えばエタノール、イソプロピルアルコールなどの低級アルコール；エチレングリコールヘキシルエーテル、ジエチレングリコールブチルエーテルなどのアルキルアルコールのエチレンオキシド付加物；プロピレングリコールプロピルエーテルなどのアルキルアルコールのプロピレンオキシド付加物などが挙げられる。
【０１０９】
インク組成物には、水溶性溶剤と水性顔料分散液用混練物の他に、例えば公知の添加剤などを配合することができる。
配合可能なものとしては、例えばアルカリ剤、ｐＨ調整剤、界面活性剤、防腐剤、キレート剤、可塑剤、酸化防止剤、紫外線吸収剤、紫外線硬化性樹脂などを例示することができる。
【０１１０】
本発明においては、例えば水性顔料分散液、水溶性溶剤、必要に応じて各種添加剤を加えて均一に撹拌することにより、インク組成物を製造することができる。
このインク組成物は、インクジェット記録用のインクとして好適に用いることができる。適用するインクジェットの方式は特に限定するものではないが、連続噴射型（荷電制御型、スプレー型など）、オンデマンド型（ピエゾ方式、サーマル方式、静電吸引方式など）などの公知のものを例示することができる。
そして、このインク組成物は、これら各種のインクジェット方式に適用した場合に、極めて安定したインク吐出が可能となる。
【０１１１】
【実施例】
以下、本発明を実施例を示して詳しく説明する。
なお、特に断りがない限り「部」は「質量部」、「％」は「質量％」である。
また、本実施例及び比較例に使用した顔料は以下のものである。
【０１１２】
【表１】
2004143316.tif 000002
【０１１３】
【表２】
2004143316.tif 000003
【０１１４】
同様に本実施例及び比較例に使用した樹脂Ｓ及びＴは以下のものである。
樹脂Ｓ　（Ｃ）：モノマー組成比において、
スチレン／メタアクリル酸／アクリル酸＝７７／１３／１０　（質量比）であり、
質量平均分子量１２０００、酸価１５１ｍｇＫＯＨ／ｇ、ガラス転移点１０７℃である樹脂。
樹脂Ｔ　（Ｃ）：モノマー組成比で
スチレン／メタアクリル酸／アクリル酸＝７７／１３／１０　（質量比）とし、
分子量が質量平均分子量で７５００、酸価１５０ｍｇＫＯＨ／ｇ、ガラス転移点１０７℃である樹脂。
【０１１５】
（実施例１）
下記組成の混合物を、容量５０ＬのプラネタリーミキサーＰＬＭ−Ｖ−５０Ｖ（株式会社井上製作所製）に仕込み、ジャケットを加温し、内容物温度が６０℃になるまで低速（自転回転数：２１ｒｐｍ，公転回転数：１４ｒｐｍ）で混練を行い、内容物温度が６０℃に達した後、高速（自転回転数：３５ｒｐｍ，公転回転数：２４ｒｐｍ）に切替、混練を継続した。なお、プラネタリーミキサーＰＬＭ−Ｖ−５０Ｖにおける高速時（（自転回転数：３５ｒｐｍ，公転回転数：２４ｒｐｍ）での無負荷運転を行ったときの負荷電流値は５Ａであった。
【０１１６】
樹脂Ｔ　　　　　　　　　　　　　　　　　　　１５００ｇ
カーボンブラック（三菱化学製＃４５Ｌ）　　　　　　５０００ｇ
ＤＥＧ　　　　　　　　　　　　　　　　　　　　３８００ｇ
３４質量％水酸化カリウム水溶液　　　　　　　　　６６６ｇ
【０１１７】
高速への切替時のプラネタリーミキサー負荷電流値は５Ａであった。その後、混練を継続し、プラネタリーミキサーの最大負荷電流値が１５Ａを示した。最大負荷電流値を示してから３０分間、混練を継続した後、プラネタリーミキサーの負荷電流値は８Ａであった。この様にして得た撹拌槽内の混練物に、イオン交換水を２００ｇ加えて混練を継続し、均一に混合されたことを確認して、さらに２００ｇのイオン交換水を加え、同様に均一になるまで混合した。以下同様にして、イオン交換水を２００ｇづつ加え、総量１０００ｇのイオン交換水を加えながら約２時間混練した。
ついで、混練を継続しながら、イオン交換水を加える量を５００ｇ／回にし、上記と同様に均一に混合されたことを確認しながら総量５０００ｇのイオン交換水を加えた。
【０１１８】
イオン交換水の添加が終了した後、プラネタリーミキサーから混練物を取り出した。この混練物の固形分濃度は、３８．１質量％であった。さらに取り出した混練物１０ｋｇに、ジエチレングリコール３７５７ｇ、イオン交換水２３８０ｇを分散撹拌機で撹拌しながら３０分間で少量づつ添加し、粘度調整物を得た。
この粘度調整物を、ビーズミル（浅田鉄工製ナノミルＮＭ−Ｇ２Ｌ）にて下記条件で分散を実施し、水性カーボンブラック分散液Ｐ１を得た。
【０１１９】
・・分散条件
分散機　　　　　　　ナノミルＮＭ−Ｇ２Ｌ（浅田鉄工製）
ビーズ　　　　　　　φ０．３ｍｍジルコニアビーズ
ビーズ充填量　　　　８５％
冷却水温度　　　　　１０℃
回転数　　　　　　　２６６０ｒｐｍ　　（ディスク周速：１２．５ｍ／ｓｅｃ）
送液量　　　　　　　２００ｇ／ｍｉｎ
なお、分散は上記条件で、４回分散機を通す（４パス）ことで行った。
水性カーボンブラック分散液Ｐ１は、固形分濃度２５．２質量％、カーボンブラック濃度１８．２質量％であった。
【０１２０】
（実施例２）
下記組成の混合物を、容量５０ＬのプラネタリーミキサーＰＬＭ−Ｖ−５０Ｖ（株式会社井上製作所製）に仕込み、ジャケットを加温し、内容物温度が６０℃になるまで低速（自転回転数：２１ｒｐｍ，公転回転数：１４ｒｐｍ）で混練を行い、内容物温度が６０℃に達した後、高速（自転回転数：３５ｒｐｍ，公転回転数：２４ｒｐｍ）に切替、混練を継続した。
【０１２１】
樹脂Ｔ　　　　　　　　　　　　　　　　　　　　　２５００ｇ
ファストゲンブルーＴＧＲ　（Ｐｉｇｍｅｎｔ　Ｂｌｕｅ　１５：３）
（大日本インキ製）　　　　　　　　　　　５０００ｇ
３４質量％水酸化カリウム水溶液　　　　　　　　　　１１０３ｇ
ジエチレングリコール　　　　　　　　　　　　　２３９０ｇ
高速への切替時のプラネタリーミキサー負荷電流値は７Ａであった。その後、混練を継続し、プラネタリーミキサーの最大負荷電流値が１５Ａを示した。最大負荷電流値を示してから１５分後、プラネタリーミキサーの負荷電流値は７．５Ａに低下し安定したこの状態で混練を３時間継続して混練物を得た。
続いて、撹拌槽内の混練物に、イオン交換水を５００ｇ加え、混練を継続し、均一に混合されたことを確認し、さらに５００ｇのイオン交換水を加え、同様に均一に混合されるまで混練し、粘度調整を行った。
【０１２２】
以下同様にして、イオン交換水を５００ｇづつ加え、総量４０００ｇのイオン交換水を加えた。
ついで、混練を継続しながら、イオン交換水を加える量を１０００ｇ／回にし、上記と同様に均一に混合されたことを確認しながらさらに総量４０００ｇのイオン交換水を加えた。
イオン交換水の添加が終了した後、プラネタリーミキサーから粘度調整物を取り出した。
取り出した粘度調整物１０．００ｋｇに、ジエチレングリコール４．００ｋｇ、イオン交換水３．２９ｋｇを分散撹拌機で撹拌しながら少量づつ添加して、分散させた。さらに、ビーズミル（浅田鉄工製ナノミルＮＭ−Ｇ２Ｌ）にて下記条件で分散を実施し、顔料分散液Ｐ２を得た。
【０１２３】
・・分散条件
分散機　　　　　　　ナノミルＮＭ−Ｇ２Ｌ（浅田鉄工製）
ビーズ　　　　　　　φ０．３ｍｍジルコニアビーズ
ビーズ充填量　　　　８５％
冷却水温度　　　　　１０℃
回転数　　　　　　　２６６０ｒｐｍ　　（ディスク周速：１２．５ｍ／ｓｅｃ）
送液量　　　　　　　２００ｇ／ｍｉｎ
なお、分散は上記条件で、４回分散機を通す（４パス）ことで行った。
顔料分散液Ｐ２は、固形分濃度２４質量％、顔料濃度１５．２質量％であった。
【０１２４】
（実施例３）
実施例２において、ファストゲンブルーＴＧＲの代わりに、ＩＲＧＡＬＩＴＥ　Ｂｌｕｅ　８７００（Ｐｉｇｍｅｎｔ　Ｂｌｕｅ　１５：３）：チバスペシャリティーケミカルス株式会社製とすること以外は実施例１と同様にして、顔料分散液Ａ２を得た。
このとき、プラネタリーミキサー混練時の負荷電流値は、高速での初期７Ａで、その後最大１４Ａまで達し、混練継続に伴い徐々に低下した。
また、ビーズミルでの分散でも実施例２と同様に、４パスを問題無く実施可能であった。
顔料分散液Ｐ３の固形分濃度は２３．９％で、顔料濃度は１５．１％であった。
【０１２５】
（実施例４）
実施例３において、ＩＲＧＡＬＩＴＥ　Ｂｌｕｅ　８７００の代わりに、ＩＲＧＡＬＩＴＥ　Ｂｌｕｅ　ＧＬＶＯ　（Ｐｉｇｍｅｎｔ　Ｂｌｕｅ　１５：４）：チバスペシャリティーケミカルス株式会社製とし、樹脂Ｔを樹脂Ｓとすること以外は実施例３と同様にして、顔料分散液Ｐ４を得た。ただし、３４質量％水酸化カリウムの添加量は、１１１０．３ｇとした。
このとき、プラネタリーミキサー混練時の負荷電流値は、高速での初期７Ａで、その後最大１４Ａまで達し、混練継続に伴い徐々に低下した。
また、ビーズミルでの分散でも実施例３と同様に、４パスを問題無く実施可能であった。
顔料分散液Ｐ４の固形分濃度は２３．８質量％で、顔料濃度は１５．１質量％であった。
【０１２６】
（実施例５）
下記組成の混合物を、容量５０Ｌのプラネタリーミキサー　ＰＬＭ−Ｖ−５０Ｖ（株式会社井上製作所製）に仕込み、ジャケットを加温し、内容物温度が６０℃になるまで低速（自転回転数：２１ｒｐｍ，公転回転数：１４ｒｐｍ）で混練を行い、内容物温度が６０℃に達した後、高速（自転回転数：３５ｒｐｍ，公転回転数：２４ｒｐｍ）に切替、混練を継続した。
【０１２７】
樹脂Ｔ　　　　　　　　　　　　　　　　　　　　　　２５００ｇ
ＩＲＧＡＬＩＴＥ　Ｂｌｕｅ　８７００　（Ｐｉｇｍｅｎｔ　Ｂｌｕｅ　１５：３）
（チバスペシャリティーケミカルス株式会社製）　　　５０００ｇ
ジエチレングリコール　　　　　　　　　　　　　　　３１２５ｇ
プラネタリーミキサーの負荷電流値はスタート時点で６Ａであったが、４５分後には最大の９Ａに到達した。その後徐々に減少し１３５分以降は５．０〜５．５Ａと漸減しつつも安定した。１２０分後以降混練終了近くまでにジエチレングリコールの追加分６８７５ｋｇを少量追加し、２４０分後混練を終了し、粘度調整液を得た。この粘度調整物の固形分濃度は４３質量％であった。
この粘度調整物１０ｋｇ、水７５８３ｇ、３４質量％ＫＯＨ水溶液６３２．４ｇの配合で、分散撹拌機を用いて分散液化した。
この分散液を、実施例３と同様にして分散を行い顔料分散液Ｐ５を得た。
このときのビーズミルでの分散作業は良好で、条件通りに作業することが可能であった。顔料分散液Ｐ５の固形分濃度は２４．９質量％、顔料濃度は１５．８質量％であった。
【０１２８】
（実施例６）
実施例５において、ＩＲＧＡＬＩＴＥ　Ｂｌｕｅ　８７００の代わりに、ＩＲＧＡＬＩＴＥ　Ｂｌｕｅ　ＧＬＶＯ　（Ｐｉｇｍｅｎｔ　Ｂｌｕｅ　１５：４）：チバスペシャリティーケミカルス株式会社製とし、樹脂Ｔを樹脂Ｓとすること以外は実施例５と同様にして、顔料分散液Ｐ６を得た。ただし、３４質量％水酸化カリウムの添加量は、６３６．５ｇとした。
このとき、プラネタリーミキサー混練時の状況は、実施例５とほぼ同様な挙動を示し、高速での初期負荷電流値は６Ａであり、その後最大値９Ａを示した後徐々に減少して、５〜５．５Ａで安定した。
また、ビーズミルでの分散状況は、実施例５と同様であった。
顔料分散液Ｐ６の固形分濃度は２３．７質量％で、顔料濃度は１５．７質量％であった。
【０１２９】
（実施例７）
下記組成の混合物を、容量５０ＬのプラネタリーミキサーＰＬＭ−Ｖ−５０Ｖ　（株式会社井上製作所製）に仕込み、ジャケットを加温し、内容物温度が６０℃になるまで低速（自転回転数：２１ｒｐｍ，公転回転数：１４ｒｐｍ）で混練を行い、内容物温度が６０℃に達した後、高速（自転回転数：３５ｒｐｍ，公転回転数：２４ｒｐｍ）に切替、混練を継続した。
【０１３０】
樹脂Ｓ　　　　　　　　　　　　　　　　　　　　７５０ｇ
ファストゲンスーパーマゼンタＲＴＳ　　　　　　　５０００ｇ
（大日本インキ化学工業（株）製）
ＤＥＧ　　　　　　　　　　　　　　　　　　　　　３５００ｇ
３４質量％水酸化カリウム水溶液　　　　　　　　　３３３ｇ
イオン交換水　　　　　　　　　　　　　　　　　２００ｇ
高速への切替時のプラネタリーミキサーの負荷電流値は５Ａであった。その後、混練を継続し、プラネタリーミキサーの最大負荷電流値が２０Ａを示した。最大負荷電流値を示してから１時間、混練を継続した後、プラネタリーミキサーの負荷電流値は１５Ａであった。この様にして得た撹拌槽内の混練物に、イオン交換水を２００ｇ加えて混練を継続し、均一に混合されたことを確認して、さらに２００ｇのイオン交換水を加え、同様に均一になるまで混合した。以下同様にして、イオン交換水を２００ｇづつ加え、総量１０００ｇのイオン交換水を加えた。
ついで、混練を継続しながら、イオン交換水を加える量を５００ｇ／回にし、上記と同様に均一に混合されたことを確認しながら総量４０００ｇのイオン交換水を加えた。
イオン交換水の添加が終了した後、プラネタリーミキサーから生成物を取り出した。さらに取り出した生成物１０ｋｇに、ジエチレングリコール４．３９ｋｇイオン交換水５．４３ｋｇを分散撹拌機で撹拌しながら少量づつ添加し、粘度調整物を得た。
【０１３１】
・・分散条件
分散機　　　　　　　ナノミルＮＭ−Ｇ２Ｌ　（浅田鉄工製）
ビーズ　　　　　　　φ０．３ｍｍジルコニアビーズ
ビーズ充填量　　　　８５％
冷却水温度　　　　　１０℃
回転数　　　　　　　２６６０ｒｐｍ　　（ディスク周速：１２．５ｍ／ｓｅｃ）
送液量　　　　　　　２００ｇ／ｍｉｎ
なお、分散は上記条件で、４回分散機を通す（４パス）ことで行った。
顔料分散液Ｐ７は、固形分濃度２０質量％、顔料濃度１７質量％であった。
【０１３２】
（実施例８）
下記組成の混合物を、容量５０ＬのプラネタリーミキサーＰＬＭ−Ｖ−５０Ｖ　（株式会社井上製作所製）に仕込み、ジャケットを加温し、内容物温度が６０℃になるまで低速（自転回転数：２１ｒｐｍ，公転回転数：１４ｒｐｍ）で混練を行い、内容物温度が６０℃に達した後、高速（自転回転数：３５ｒｐｍ，公転回転数：２４ｒｐｍ）に切替、混練を継続した。
【０１３３】
樹脂Ｓ　　　　　　　　　　　　　　　　　　　　　２５００ｇ
ＩＲＧＡＰＨＯＲ　Ｙｅｌｌｏｗ　８ＧＣＦ　（Ｐｉｇｍｅｎｔ　Ｙｅｌｌｏｗ　１２８）
（チバスペシャリティーケミカルス株式会社製）　　　５０００ｇ
３４質量％水酸化カリウム水溶液（ＫＯＨ）　　　　　　　　１１１８ｇ
ジエチレングリコール　　　　　　　　　　　　　　３０００ｇ
イオン交換水　　　　　　　　　　　　　　　　　　１０００ｇ
高速への切替時のプラネタリーミキサーの負荷電流値は７Ａであった。その後、混練を継続し、プラネタリーミキサーの最大負荷電流値が１２Ａを示した。最大負荷電流値を示してから３０分後、プラネタリーミキサーの負荷電流値は８Ａに低下し安定したこの状態で混練を３時間継続して混練物を得た。
続いて、撹拌槽内の混練物に、混練を継続しながらイオン交換水を１３ｇ／分で１０００ｇのイオン交換水を加えた。その後、混練を継続しながら５０ｇ／分で４８００ｇのイオン交換水を加えた。さらに、１５００ｇのイオン交換水を加え、粘度調整物とし、取出した。
取り出した粘度調整物１０．００ｋｇに、ジエチレングリコール３５１４．４ｇ、イオン交換水２１８４．８ｇを分散撹拌機で撹拌しながら少量づつ添加して、分散させた。さらに、ビーズミル　（浅田鉄工製ナノミル　ＮＭ−Ｇ２Ｌ）にて下記条件で分散を実施し、顔料分散液Ｐ８を得た。
【０１３４】
・・分散条件
分散機　　　　　　　ナノミルＮＭ−Ｇ２Ｌ　（浅田鉄工製）
ビーズ　　　　　　　φ０．３ｍｍジルコニアビーズ
ビーズ充填量　　　　８５％
冷却水温度　　　　　１０℃
回転数　　　　　　　２６６０ｒｐｍ　　（ディスク周速：１２．５ｍ／ｓｅｃ）
送液量　　　　　　　５００ｇ／ｍｉｎ
なお、分散は上記条件で、１回分散機を通す（１パス）ことで行った。
顔料分散液Ｐ８は、固形分濃度２５．４質量％、顔料濃度１６．１質量％であった。
【０１３５】
（実施例９）
下記組成の混合物を、容量５０ＬのプラネタリーミキサーＰＬＭ−Ｖ−５０Ｖ　（株式会社井上製作所製）に仕込み、ジャケットを加温し、内容物温度が６０℃になるまで低速（自転回転数：２１ｒｐｍ，公転回転数：１４ｒｐｍ）で混練を行い、内容物温度が６０℃に達した後、高速（自転回転数：３５ｒｐｍ，公転回転数：２４ｒｐｍ）に切替、混練を継続した。
【０１３６】
樹脂Ｓ　　　　　　　　　　　　　　　　　　　　２４００ｇ
Ｆａｓｔ　Ｙｅｌｌｏｗ　７４１０　（Ｐｉｇｍｅｎｔ　Ｙｅｌｌｏｗ　７４）
（山陽色素株式会社製）　　　　　　　　　　　　　６０００ｇ
３４質量％水酸化カリウム水溶液（ＫＯＨ）　　　　　　　１１１８ｇ
ジエチレングリコール　　　　　　　　　　　　　３０００ｇ
このとき、プラネタリーミキサー混練時の負荷電流値は、初期７Ａで、その後最大１４Ａまで達し、混練継続に伴い徐々に低下した。
続いて、撹拌槽内の混練物に、混練を継続しながらイオン交換水を２０ｇ／分で１０００ｇのイオン交換水を加えた。その後、混練を継続しながら８０ｇ／分で８０００ｇのイオン交換水を加えた。さらに、２０００ｇのイオン交換水を加え、粘度調整物とし、取出した。
取り出した粘度調整物１０．００ｋｇに、ジエチレングリコール４７７９ｇ、イオン交換水１０５１ｇを分散撹拌機で撹拌しながら少量づつ添加して、分散させた。さらに、ビーズミル　（浅田鉄工製ナノミルＮＭ−Ｇ２Ｌ）にて実施例８と同一条件で分散を実施し、顔料分散液Ｐ９を得た。
顔料分散液Ｐ９の固形分濃度は２５．３％で、顔料濃度は１７．３％であった。
【０１３７】
（実施例１０）
下記組成の混合物を、容量５０ＬのプラネタリーミキサーＰＬＭ−Ｖ−５０Ｖ（株式会社井上製作所製）に仕込み、ジャケットを加温し、内容物温度が６０℃になるまで低速（自転回転数：２１ｒｐｍ，公転回転数：１４ｒｐｍ）で混練を行い、内容物温度が６０℃に達した後、高速（自転回転数：３５ｒｐｍ，公転回転数：２４ｒｐｍ）に切替、混練を継続した。
【０１３８】
樹脂Ｔ　　　　　　　　　　　　　　　　　　　　　３０００ｇ
ＮＯＶＯＰＥＲＭ　ＹＥＬＬＯＷ　Ｈ２Ｇ　（Ｐｉｇｍｅｎｔ　Ｙｅｌｌｏｗ　１２０）
（クラリアントジャパン株式会社製）　　　　　　５０００ｇ
３４質量％水酸化カリウム水溶液（ＫＯＨ）　　　　　　　１３２３．５ｇ
ジエチレングリコール　　　　　　　　　　　　　３０００ｇ
このとき、プラネタリーミキサー混練時の負荷電流値は、初期７Ａで、その後最大１２Ａまで達し、混練継続に伴い徐々に低下した。
続いて、撹拌槽内の混練物に、混練を継続しながらイオン交換水を２０ｇ／分で１０００ｇのイオン交換水を加えた。その後、混練を継続しながら８０ｇ／分で８０００ｇのイオン交換水を加えた。さらに、２０００ｇのイオン交換水を加え、粘度調整物とし、取出した。
取り出した粘度調整物１０．００ｋｇに、ジエチレングリコール３０００ｇ、イオン交換水１６００ｇを分散撹拌機で撹拌しながら少量づつ添加して、分散させた。さらに、ビーズミル（浅田鉄工製ナノミルＮＭ−Ｇ２Ｌ）にて実施例８と同一条件で分散を実施し、顔料分散液Ｐ１０を得た。
顔料分散液Ｐ１０の固形分濃度は２４．９％で、顔料濃度は１４．７％であった。
【０１３９】
（比較例１）
実施例１で３４質量％水酸化カリウム水溶液の替わりに、純水を４４０ｇとして、実施例１と同様に容量５０ＬのプラネタリーミキサーＰＬＭ−Ｖ−５０Ｖ　（株式会社井上製作所製）に仕込み、ジャケットを加温し、内容物温度が６０℃になるまで低速（自転回転数：２１ｒｐｍ，公転回転数：１４ｒｐｍ）で混練を行い、内容物温度が６０℃に達した後、高速（自転回転数：３５ｒｐｍ，公転回転数：２４ｒｐｍ）に切替、混練を継続した。
【０１４０】
高速への切替時のプラネタリーミキサー負荷電流値は５Ａであった。その後、混練を継続したがプラネタリーミキサーの負荷電流値は５〜６Ａであり最大負荷電流値を示すことが無く３０分間、混練を継続した。このときの内容物は、塊状とはならず、粉体状であった。この様にして得た撹拌槽内の混練物に、イオン交換水を２５０ｇ加えて混練を継続し、均一に混合されたことを確認して、さらに２５０ｇのイオン交換水を加え、同様に均一になるまで混合した。以下同様にして、イオン交換水を２５０ｇづつ加え、総量１０００ｇのイオン交換水を加えながら約２時間混練した。
混練を継続しながら、イオン交換水を加える量を５００ｇ／回にし、上記と同様に均一に混合されたことを確認しながらさらに総量５０００ｇのイオン交換水を実施例１とほぼ同じ時間をかけて加えた。
【０１４１】
イオン交換水の添加が終了した後、プラネタリーミキサーから内容物を取り出した。内容物は、樹脂、カーボンブラックともに未分散状態で、粒子形状が認められた。また、この内容物の固形分を測定したところ、３９．０質量％であった。
取り出した内容物１０．００ｋｇに、ジエチレングリコール６０００ｇ、イオン交換水５８４４ｇ、３４質量％水酸化カリウム水溶液３９８．８ｇを分散撹拌機で撹拌しながら３０分間で少量づつ添加して、分散させ分散液を得た。
【０１４２】
この分散液を、ビーズミル（浅田鉄工製ナノミルＮＭ−Ｇ２Ｌ）にて実施例１と同一条件で分散の実施を試みたが、１パス目で、分散機への送液圧力が上がり、送液量を低下させても送液圧力が適正圧力まで下げられず本分散できなかった。
また、分散攪拌機で攪拌した分散液を１昼夜放置したところ、容器底部にかなりの量の沈降物が発生していた。
【０１４３】
（比較例２）
実施例１でカーボンブラックを三菱化学製＃４５Ｌの代わりに三菱化学製＃９６０にし、３４質量％水酸化カリウム水溶液の替わりに、純水を４４０ｇとして、実施例１と同様に容量５０ＬのプラネタリーミキサーＰＬＭ−Ｖ−５０Ｖ　（株式会社井上製作所製）に仕込み、ジャケットを加温し、内容物温度が６０℃になるまで低速（自転回転数：２１ｒｐｍ，公転回転数：１４ｒｐｍ）で混練を行い、内容物温度が６０℃に達した後、高速（自転回転数：３５ｒｐｍ，公転回転数：２４ｒｐｍ）に切替、混練を継続した。
【０１４４】
高速への切替時のプラネタリーミキサー負荷電流値は５Ａであった。その後、混練を継続したがプラネタリーミキサーの負荷電流値は５〜６Ａであり最大負荷電流値を示すことが無く３０分間、混練を継続した。このときの内容物は、塊状とはならず、粉体状であった。この様にして得た撹拌槽内の混練物に、ジエチレングリコール（ＤＥＧ）を２５０ｇ加えて混練を継続し、均一に混合されたことを確認して、さらに２５０ｇのＤＥＧを加え、同様に均一になるまで混合した。以下同様にして、ＤＥＧを２５０ｇづつ加え、総量１０００ｇのＤＥＧを加えながら約２時間混練した。このときのプラネタリーミキサーの負荷電流値はやや増加し、８Ａを示した。
混練を継続しながら、ＤＥＧを加える量を５００ｇ／回にし上記と同様に均一に混合されたことを確認しながらさらに総量５０００ｇのＤＥＧを実施例２とほぼ同じ時間をかけて加えた。
ＤＥＧの添加が終了した後、プラネタリーミキサーから内容物を取り出した。内容物は、樹脂、カーボンブラックともに未分散状態で、粒子形状が認められた。また、この内容物の固形分を測定したところ、３８．９質量％であった。
【０１４５】
取り出した内容物１０．００ｋｇに、ジエチレングリコール１２０ｇ、イオン交換水５８２８ｇ、３４質量％水酸化カリウム水溶液３９８ｇを分散撹拌機で撹拌しながら３０分間で少量づつ添加して、分散させ分散液を得た。
この分散液を、ビーズミル（浅田鉄工製ナノミルＮＭ−Ｇ２Ｌ）にて実施例１と同一条件で分散の実施を試みたが、１パス目で、分散機への送液圧力が上がり、送液量を４０ｇ／ｍｉｎまで低下させて分散実施した。２パス目以降は、通常の２００ｇ／ｍｉｎで分散実施し、水性カーボンブラック分散液Ｒ２を得た。
【０１４６】
（比較例３）
実施例２において、３４質量％水酸化カリウム水溶液の替わりにイオン交換水とすること以外は、実施例２と全く同様にしてプラネタリーミキサーを用いて、粘度調整物を得た。
このプラネタリーミキサーでの混練時の状態は、実施例２と異なり、明確な負荷電流値の変化が無く、７〜８Ａで推移した。
得られた粘度調整物１０ｋｇにジエチレングリコール４ｋｇ、３４質量％水酸化カリウム水溶液５５１．５ｇ、イオン交換水２．９３ｋｇを分散撹拌機で撹拌しながら少量づつ添加して、分散させた。さらに、実施例２と全く同様にしてビーズミルで分散を実施したが、分散１パス目において、分散機への送液圧力が上昇し、２００ｍｌ／ｍｉｎでは送液できないため、５０ｍｌ／ｍｉｎまで送液量を低下させて行った。
２パス目以降からは、２００ｍｌ／ｍｉｎで送液することが可能であり、４パスまで実施し、顔料分散液Ｒ３を得た。
顔料分散液Ｒ３の固形分濃度は２３．５質量％で、顔料濃度は１４．９質量％であった。
【０１４７】
（比較例４）
実施例７と同様に下記組成の混合物（実施例７で３４質量％ＫＯＨ水溶液をイオン交換水とした）を、容量５０ＬのプラネタリーミキサーＰＬＭ−Ｖ−５０Ｖ　（株式会社井上製作所製）に仕込み、ジャケットを加温し、内容物温度が６０℃になるまで低速（自転回転数：２１ｒｐｍ，公転回転数：１４ｒｐｍ）で混練を行い、内容物温度が６０℃に達した後、高速（自転回転数：３５ｒｐｍ，公転回転数：２４ｒｐｍ）に切替、混練を継続した。
【０１４８】
樹脂Ｓ　　　　　　　　　　　　　　　　　　　　　７５０ｇ
ファストゲンスーパーマゼンタＲＴＳ　　　　　　　　５０００ｇ
（大日本インキ化学工業（株）製）
ＤＥＧ　　　　　　　　　　　　　　　　　　　　　　３５００ｇ
イオン交換水　　　　　　　　　　　　　　　　　　５３３ｇ
高速への切替時のプラネタリーミキサーの負荷電流値は５Ａであった。その後、混練を継続し、プラネタリーミキサーの最大負荷電流値が６Ａを示した。その後混練を実施してから１時間、混練を継続した後、プラネタリーミキサーの負荷電流値に変化は無かった。この様にして得た撹拌槽内の混練物に、イオン交換水を２００ｇ加えて混練を継続し、均一に混合されたことを確認して、さらに２００ｇのイオン交換水を加え、同様に均一になるまで混合した。以下同様にして、イオン交換水を２００ｇづつ加え、総量１０００ｇのイオン交換水を加えた。
ついで、混練を継続しながら、イオン交換水を加える量を５００ｇ／回にし、上記と同様に均一に混合されたことを確認しながら総量４０００ｇのイオン交換水を加えた。
【０１４９】
イオン交換水の添加が終了した後、プラネタリーミキサーから生成物を取り出した。さらに取り出した生成物１０ｋｇに、ジエチレングリコール４３９０ｇ、イオン交換水５２０８ｋｇ、３４質量％水酸化カリウム溶液２２２．４ｇを分散撹拌機で撹拌しながら少量づつ添加し、粘度調整物を得た。
この粘度調整物を、実施例７と同様な条件でビーズミル　（浅田鉄工製ナノミルＮＭ−Ｇ２Ｌ）にて分散を実施したところ、１パス目において、ビーズミルへの送液圧力が上昇し２００ｍｌ／ｍｉｎでは送液できないため、５０ｍｌ／ｍｉｎまで送液量を低下させて行った。２パス目以降からは、２００ｍｌ／ｍｉｎで送液することが可能であり、４パスまで実施し、顔料分散液Ｒ４を得た。
顔料分散液Ｒ４は、固形分濃度１９．８質量％、顔料濃度１７．１質量％であった。
【０１５０】
（比較例５）
下記組成の混合物を、容量５０ＬのプラネタリーミキサーＰＬＭ−Ｖ−５０Ｖ　（株式会社井上製作所製）に仕込み、実施例７と同様に混練を行った。
【０１５１】
樹脂Ｔ　　　　　　　　　　　　　　　　　　　１０００ｇ
ＣＲＯＭＯＰＨＴＡＬ　ＰｉｎｋＰＴ　　　　　　　　　　　　　５０００ｇ
（チバスペシャリティーケミカル（株）製）
ジエチレングリコール（ＤＥＧ）　　　　　　　　　３０００ｇ
イオン交換水　　　　　　　　　　　　　　　　４４１．２ｇ
プラネタリーミキサー回転数を高速へ切替時のプラネタリーミキサーの負荷電流値は５Ａであった。その後、混練を継続し、プラネタリーミキサーの最大負荷電流値が８Ａを示した。その後混練を実施してから１時間、混練を継続した後、プラネタリーミキサーの負荷電流値に変化は無かった。この様にして得た撹拌槽内の混練物に、ジエチレングリコール（ＤＥＧ）を２００ｇ加えて混練を継続し、均一に混合されたことを確認して、さらに２００ｇのＤＥＧを加え、同様に均一になるまで混合した。以下同様にして、ＤＥＧを２００ｇづつ加え、総量１０００ｇＤＥＧを加えた。
【０１５２】
さらに混練を継続しながら、ＤＥＧの加える量を５００ｇ／回にし、上記と同様に均一に混合されたことを確認しながら総量４０００ｇのＤＥＧを加えた。
この混練物１０ｋｇにＤＥＧ１３８５ｇ、イオン交換水９８１８ｇ、３４質量％水酸化カリウム溶液３０５．６ｇを分散撹拌機で撹拌しながら少量づつ添加し、粘度調整物を得た。
この粘度調整物を、ビーズミル（浅田鉄工製ナノミル　ＮＭ−Ｇ２Ｌ）にて実施例７と同一条件で分散を実施し、顔料分散液Ｒ５を得た。
顔料分散液Ｒ５の固形分濃度は１９．９質量％、顔料濃度は１６．２質量％であった。
【０１５３】
（比較例６）
実施例８において、３４質量％水酸化カリウム水溶液の替わりにイオン交換水とすること以外は、実施例８と全く同様にしてプラネタリーミキサーを用いて、粘度調整物を得た。
このプラネタリーミキサーでの混練時の状態は、実施例８と異なり、明確な負荷電流値の変化が無く、７〜８Ａで推移した。
得られた粘度調整物１０ｋｇにジエチレングリコール３５１４．４ｇ、３４質量％水酸化カリウム水溶液５６１．２ｇ、イオン交換水１７４９．２ｇを分散撹拌機で撹拌しながら少量づつ添加して、分散させた。さらに、実施例８と全く同様にしてビーズミルで分散を実施したが、分散機への送液圧力が上昇し、５００ｍｌ／ｍｉｎでは送液できないため、３０ｍｌ／ｍｉｎまで送液量を低下させ分散を実施し、顔料分散液Ｒ６を得た。
顔料分散液Ｒ６の固形分濃度は２５．１質量％で、顔料濃度は１５．９質量％であった。
【０１５４】
（比較例７）
下記組成の混合物を、容量５０Ｌのプラネタリーミキサー　ＰＬＭ−Ｖ−５０Ｖ　（株式会社井上製作所製）に仕込み、ジャケットを加温し、内容物温度が６０℃になるまで低速（自転回転数：２１ｒｐｍ，公転回転数：１４ｒｐｍ）で混練を行い、内容物温度が６０℃に達した後、高速（自転回転数：３５ｒｐｍ，公転回転数：２４ｒｐｍ）に切替、混練を継続した。
【０１５５】
樹脂Ｓ　　　　　　　　　　　　　　　　　　　　２４００ｇ
Ｆａｓｔ　Ｙｅｌｌｏｗ　７４１０　（Ｐｉｇｍｅｎｔ　Ｙｅｌｌｏｗ　７４）
（山陽色素株式会社製）　　　　　　　　　　　　　６０００ｇ
イオン交換水　　　　　　　　　　　　　　　　　１１１８ｇ
ジエチレングリコール　　　　　　　　　　　　　３０００ｇ
プラネタリーミキサーの負荷電流値は高速開始時で６Ａであった。高速での混練を３０分間実施し、その後ジエチレングリコールを、５０ｇ／分で２０００ｇ加えた。その間の負荷電流値は、８Ａを示し安定した。この状態で１時間混練を継続後、ジエチレングリコール／イオン交換水＝３０００ｇ／３５００ｇの混合液を１００ｇ／分で加えた。混合液の添加終了後、３０分間混練を継続し、粘度調整物を取出した。
【０１５６】
この粘度調整物１０ｋｇに、ジエチレングリコール１９０３．１ｇ、イオン交換水４２００ｇ、３４質量％ＫＯＨ水溶液５１０．６ｇを、分散撹拌機を用いて少量づつ添加し分散液化した。
得られた分散液を実施例２と全く同様にしてビーズミルで分散を実施したが、分散機への送液圧力が上昇し、５００ｍｌ／ｍｉｎでは送液できないため、５０ｍｌ／ｍｉｎまで送液量を低下させ分散を実施し、顔料分散液Ｒ７を得た。
顔料分散液Ｒ７の固形分濃度は２５．３質量％、顔料濃度は１７．３質量％であった。
【０１５７】
（比較例８）
実施例１０の３４質量％水酸化カリウム水溶液をイオン交換水とした下記組成の混合物を、容量５０Ｌのプラネタリーミキサー　ＰＬＭ−Ｖ−５０Ｖ　（株式会社井上製作所製）に仕込み、ジャケットを加温し、内容物温度が６０℃になるまで低速（自転回転数：２１ｒｐｍ，公転回転数：１４ｒｐｍ）で混練を行い、内容物温度が６０℃に達した後、高速（自転回転数：３５ｒｐｍ，公転回転数：２４ｒｐｍ）に切替、混練を継続した。
【０１５８】
樹脂Ｔ　　　　　　　　　　　　　　　　　　　　　　３０００ｇ
ＮＯＶＯＰＥＲＭ　ＹＥＬＬＯＷ　Ｈ２Ｇ　（Ｐｉｇｍｅｎｔ　Ｙｅｌｌｏｗ　１２０）
（クラリアントジャパン株式会社製）　　　　　　　　５０００ｇ
イオン交換水　　　　　　　　　　　　　　　　　　　　１３２３．５ｇ
ジエチレングリコール　　　　　　　　　　　　　　　　３０００ｇ
プラネタリーミキサーの負荷電流値は高速開始時で６Ａであった。高速での混練を３０分間実施し、その後ジエチレングリコールを、５０ｇ／分で２０００ｇ加えた。その間の負荷電流値は、８Ａを示し安定した。この状態で１時間混練を継続後、ジエチレングリコール／イオン交換水＝３０００ｇ／３５００ｇの混合液を１００ｇ／分で加えた。混合液の添加終了後、３０分間混練を継続し、粘度調整物を取出した。
この粘度調整物１０ｋｇに、ジエチレングリコール９６０ｇ、イオン交換水３８３３ｇ、３４質量％ＫＯＨ水溶液６３５．６ｇを、分散撹拌機を用いて少量づつ添加し分散液化した。
【０１５９】
得られた分散液を実施例１０と全く同様にしてビーズミルで分散を実施したが、分散機への送液圧力が上昇し、５００ｍｌ／ｍｉｎでは送液できないため、５０ｍｌ／ｍｉｎまで送液量を低下させ分散を実施し、顔料分散液Ｒ８を得た。
顔料分散液Ｒ８の固形分濃度は２６．５質量％で、顔料濃度は１５．７質量％であった。
上記実施例、比較例で作製した分散体について、混練時の負荷電流値の極大値、最小値及び混練時の回転数での無負荷電流値を表３に示す。
【０１６０】
【表３】
2004143316.tif 000004
【０１６１】
（水性顔料分散液の評価）
上述の様にして得られた実施例、比較例の水性顔料分散液について、それぞれ顔料濃度が１４．５質量％になるように、イオン交換水を加えて濃度調整を行った。顔料濃度を調整した水性カーボンブラック分散液について、マイクロトラックＵＰＡ粒度分析計（Ｌｅｅｄｓ　＆　Ｎｏｒｔｈｒｕｐ社製）で粒径測定を実施した。その際、粒径測定サンプルは粒径測定可能な濃度となるように、イオン交換水で適宜希釈した。
【０１６２】
また、調整した水性顔料分散液をスライドグラス上に極少量採取し、スライドグラス上の分散液滴に空気を巻き込まないようにカバーグラスを乗せ、分散液膜厚を一定にした状態で、２００倍の倍率で透過光による顕微鏡観察を行い、粗大粒子の観察を行った。
【０１６３】
顔料濃度の調整を行った分散液について、スクリュー管等のガラス容器に密栓し、６０℃の恒温器で１週間の加熱試験を行い、加熱試験前後の粒径変化及び沈殿の有無等の分散液状態を目視で観察することにより、分散安定性の評価を実施した。
結果を表４に示した。
【０１６４】
【表４】
2004143316.tif 000005
【０１６５】
（分散判定方法）
○：顕微鏡観察において１〜５μｍの粗大粒子が数個、視野に観察される。
△：顕微鏡観察において１〜５μｍのの粗大粒子が数十個以上、５μｍ以上の粒子が数個、視野に観測される。
×：５μｍ以上の粗大粒子が数十個以上視野に観察される。
××：分散不可。
【０１６６】
（沈降物量）
○：沈降物は認められない
△：底部によどみがある（沈降物はない）
×　：沈降物がはっきりと確認できる
【０１６７】
同一顔料種（色）内での分散顔料の平均粒径、顕微鏡観察結果比較より、本発明に係る実施例においては、負荷電流において混練時に明確な極大値を示さない比較例の方法と比較して、顕著に粒径も細かくすることができ、粗大粒子についてはその残存量を少なくすることができることが判った。ただし、シアンの分散粒径では、顔料を同一製品とした場合は前述の通りの結果を示す（実施例２と比較例３の比較）が、顔料が他品番となる場合（実施例３、４、５）は、一見本発明の効果は発揮されていない結果となっているが、これは使用する顔料そのものの粒径によるものと推定される。しかし、粗大粒子の発生は、比較例以上の効果を発揮している。
【０１６８】
分散液を一定温度で保存し、平均粒径変化、沈降物の有無を観察した結果では同一顔料種（色）内での比較で、本発明に係る実施例においては、負荷電流において混練時に明確な極大値を示さない比較例の方法と比較して、加熱試験後の平均粒径の増加が少ないことは明白であり、また比較例では沈降物の発生が認められることに対し、実施例では沈降物の発生がないことから、本発明の係る実施例ではより分散安定性が良好であることが判った。
【０１６９】
（インク組成物の調整）
上記実施例、比較例で得られた分散液を下記配合にて調整し、それぞれの色調によりおおよそ３〜５質量％のインク組成物を作製した。配合表を表５に示す。
【０１７０】
【表５】
2004143316.tif 000006
【０１７１】
（印字試験）
得られた表５のインク組成物を、ＥＮＣＡＤ社製ＮＯＶＡＪＥＴ　ＰＲＯに搭載し、印字試験を実施した。
具体的には、Ａ４の印字用紙（ユポインクジェット専用紙）４枚に、ベタ印字と細線印字を行い、インクの吐出状態を確認した。
結果を表６に示した。
【０１７２】
【表６】
2004143316.tif 000007
【０１７３】
◎：全ての印字サンプルで均一なベタ印字、細線部でも吐出不良、印字位置ズレ無し。
○：全ての印字サンプルで均一なベタ印字、細線部では吐出不良は無いが、印字位置ズレが見られる。
△：初期印字では問題無いが、印字途中より吐出不良発生。
×：初期より吐出不良による濃度ムラがベタ印字見られる。細線部でも初期より吐出不良による印字抜けが顕著。
【０１７４】
この表６の結果より、本発明の実施例では初期印字では全て問題無い画像が得られており、これに対し比較例では、全て初期印字からインクの吐出が不安定であり、インクの吐出安定性で大きな差が発生していることから、本発明実施例が格段に優れた吐出安定性があることが判る。
【０１７５】
【発明の効果】
少なくとも水に溶解または自己分散可能な樹脂、及び顔料を含む混合物を混練し、固体もしくは半固体状の水性顔料分散液用混練物を製造する際、混練機に付与するエネルギーに少なくとも１回以上の極大値を持つ条件とすることを特徴とする水性顔料分散液用混練物の製造方法を提供することができた。
【図面の簡単な説明】
【図１】プラネタリーミキサーの構成の一例を示した斜視図。
【図２】プラネタリーミキサーの一部拡大図。
【図３】プラネタリーミキサーにおける撹拌羽根の軌跡を示した説明図。
【図４】混練時間と負荷電流値の変化の例（極大値が一つの場合）
【図５】混練時間と負荷電流値の変化の例（極大値が複数の場合）
【図６】混練時間と負荷電流値の変化の例（極大値が一つの場合）
【符号の説明】
１…撹拌槽
２…撹拌槽の上部
３…撹拌槽の下部
４及び５…撹拌羽根
６…ローター
Ａ…混練開始、
Ｂ、Ｂ１、Ｂ２…負荷電流値が極大値を示した位置、
Ｃ…水、水溶性溶剤等の添加開始、
Ｄ…混練物もしくは顔料分散液取り出し
Ｅ…混練時の回転数での無負荷運転時の負荷電流値
Ｆ…負荷電流値が極大値が複数ある場合の極小位置
【図１】
2004143316.tif 000008
【図２】
2004143316.tif 000009
【図３】
2004143316.tif 000010
【図４】
2004143316.tif 000011
【図５】
2004143316.tif 000012
【図６】
2004143316.tif 000013